(57)【特許請求の範囲】
【請求項１】
抽出水との接触にある、１ないし５０ｍｍの層厚を有するポリオレフィン成形品であって、
ａ）ポリオレフィン、
ｂ）少なくとも１種のベンゾフラノ−２−オン型化合物、及び
ｃ）少なくとも１種のフェノール系酸化防止剤
からなるポリオレフィン成形品。
【請求項２】
成分（ｂ）は次式Ｖ
【化１】
0003870387.tif 000051
［式中、
Ｒ2は水素原子または炭素原子数１ないし６のアルキル基を表し、
Ｒ3は水素原子を表し、
Ｒ4は水素原子または炭素原子数１ないし６のアルキル基を表し、
Ｒ5は水素原子を表し、
Ｒ7、Ｒ8、Ｒ9、Ｒ10およびＲ11はそれぞれ互いに独立して水素原子、炭素原子数１ないし４のアルキル基または炭素原子数１ないし４のアルコキシ基を表し、但しＲ7、Ｒ8、Ｒ9、Ｒ10またはＲ11のうち少なくとも二つは水素原子を表す。］で表される化合物である、請求項１に記載のポリオレフィン成形品。
【請求項３】
成分（ａ）、（ｂ）及び（ｃ）に加えてさらなる添加剤を含有する、請求項１に記載のポリオレフィン成形品。
【発明の詳細な説明】
【０００１】
【発明の属する技術分野】
本発明は、抽出媒体との永続的な接触にあるポリオレフィンを含有しかつ安定剤として少なくとも１種のベンゾフラノ−２−オン型の化合物を含有する組成物に関する。本発明はまた、ポリオレフィンの安定性を改良するためのベンゾフラノ−２−オン型の化合物の使用、および抽出媒体との永続的な接触にあるポリオレフィンを安定化するための方法に関する。
【０００２】
【従来の技術】
なかんずく、Ｒ．  Ｇａｃｈｔｅｒ  ａｎｄ  Ｈ．  Ｍｕｌｌｅｒ、”Ｐｌａｓｔｉｃｓ  Ａｄｄｉｔｉｖｅｓ  Ｈａｎｄｂｏｏｋ、第３版”、第１ないし１００頁  （１９９０）から、ポリオレフィンは適した安定剤混合物によって、製造、加工および使用の間の酸化損傷に対して保護され得ることが知られている。使用の間、安定化されたポリオレフィン成形品は、多くの場合において液体または気体材料との接触にある。従ってポリオレフィン成形品に添加される安定剤混合物は、それぞれの接触材料に対する十分な化学耐性を有する必要がある。特別な危険にあるポリオレフィン成形品は、例えば管、海底ケーブル、タンクまたはジオメンブランであって、抽出媒体との永続的な接触にあるものである。
【０００３】
ＥＰ−Ａ−０３２４１０６は、抽出媒体との永続的な接触において特に良い安定性を有するポリオレフィン成形組成物を開示する。使用された安定剤混合物は、対称トリアリルホスフィットおよび３，３−ビス（３’−第三ブチル−４’−ヒドロキシフェニル）ブタン酸のエステルである。
有機ポリマーのための安定剤としてのベンゾフラノ−２−オン型の化合物の使用は、なかんずく、Ｕ．Ｓ．  ４３２５８６３、Ｕ．Ｓ．  ４３８８２４４、Ｕ．Ｓ．  ５１７５３１２、Ｕ．Ｓ．  ５２５２６４３、Ｕ．Ｓ．  ５２１６０５２、Ｕ．Ｓ．  ５３６９１５９、Ｕ．Ｓ．  ５４８８１１７、Ｕ．Ｓ．  ５３５６９６６、Ｕ．Ｓ．  ５３６７００８、Ｕ．Ｓ．  ５４２８１６２、Ｕ．Ｓ．  ５４２８１７７またはＵ．Ｓ．  ５５１６９２０から知られている。
【０００４】
【発明が解決しようとする課題】
しかしながら、上記したような抽出媒体との永続的な接触にあるポリオレフィンの安定化を提供する必要性がなお存在する。
【０００５】
【課題を解決するための手段】
上述のベンゾフラノ−２−オン型化合物が、抽出水との接触にあるポリオレフィン成形品のための安定剤として特に適していることが今や見いだされた。従って、本発明は、抽出水との接触にある、１ないし５０ｍｍの層厚を有するポリオレフィン成形品であって、
ａ）ポリオレフィン、
ｂ）少なくとも１種のベンゾフラノ−２−オン型化合物、及び
ｃ）少なくとも１種のフェノール系酸化防止剤
からなるポリオレフィン成形品に関する。
【０００６】
興味深い組成物は、成分（ｂ）が次式Ｉ
【化２６】
0003870387.tif 000002
［式中、ｎ＝１の場合、
Ｒ1 はナフチル基、フェナントリル基、アントリル基、５，６，７，８−テトラヒドロ−２−ナフチル基、５，６，７，８−テトラヒドロ−１−ナフチル基、チエニル基、ベンゾ［ｂ］チエニル基、ナフト［２，３−ｂ］チエニル基、チアントレニル基、ジベンゾフリル基、クロメニル基、キサンテニル基、フェノキサチイニル基、ピロリル基、イミダゾリル基、ピラゾリル基、ピラジニル基、ピリミジニル基、ピリダジニル基、インドリジニル基、イソインドリル基、インドリル基、インダゾリル基、プリニル基、キノリジニル基、イソキノリル基、キノリル基、フタラジニル基、ナフチリジニル基、キノキサリニル基、キナゾリニル基、シンノリニル基、プテリジニル基、カルバゾリル基、β−カルボリニル基、フェナントリジニル基、アクリジニル基、ペリミジニル基、フェナントロリニル基、フェナジニル基、イソチアゾリル基、フェノチアジニル基、イソキサゾリル基、フラザニル基、ビフェニル基、ターフェニル基、フルオレニル基またはフェノキサジニル基であって、未置換もしくは炭素原子数１ないし４のアルキル基、炭素原子数１ないし４のアルコキシ基、炭素原子数１ないし４のアルキルチオ基、ヒドロキシ基、ハロゲン原子、アミノ基、炭素原子数１ないし４のアルキルアミノ基、フェニルアミノ基もしくはジ（炭素原子数１ないし４のアルキル）アミノ基によって置換された基を表すか、またはＲ1 は次式ＩＩ
【化２７】
0003870387.tif 000003
で表される基を表し、また
【０００７】
ｎ＝２の場合、
Ｒ1 は未置換もしくは炭素原子数１ないし４のアルキル−もしくはヒドロキシ−置換されたフェニレン基もしくはナフチレン基または−Ｒ12−Ｘ−Ｒ13−を表し、
Ｒ2 、Ｒ3 、Ｒ4 およびＲ5 はそれぞれ互いに独立して水素原子、塩素原子、ヒドロキシ基、炭素原子数１ないし２５のアルキル基、炭素原子数７ないし９のフェニルアルキル基、未置換もしくは炭素原子数１ないし４のアルキル−置換されたフェニル基、
未置換もしくは炭素原子数１ないし４のアルキル−置換された炭素原子数５ないし８のシクロアルキル基、
炭素原子数１ないし１８のアルコキシ基、炭素原子数１ないし１８のアルキルチオ基、炭素原子数１ないし４のアルキルアミノ基、ジ（炭素原子数１ないし４のアルキル）アミノ基、炭素原子数１ないし２５のアルカノイルオキシ基、炭素原子数１ないし２５のアルカノイルアミノ基、炭素原子数３ないし２５のアルケノイルオキシ基、
酸素原子、硫黄原子もしくは次式
【化２８】
0003870387.tif 000004
で表される基によって中断された炭素原子数３ないし２５のアルカノイルオキシ基、
炭素原子数６ないし９のシクロアルキルカルボニルオキシ基、ベンゾイルオキシ基または炭素原子数１ないし１２のアルキル−置換されたベンゾイルオキシ基を表すか、またはＲ2 およびＲ3 、もしくはＲ3 およびＲ4 、もしくはＲ4 およびＲ5 は、結合する炭素原子と一緒になって、ベンゼン環を形成し、Ｒ4 はさらに−（ＣＨ2 ）p −ＣＯＲ15または−（ＣＨ2 ）q ＯＨを表すか、またはＲ3 、Ｒ5 およびＲ6 が水素原子を表す場合、Ｒ4 はさらに次式ＩＩＩ
【化２９】
0003870387.tif 000005
（式中、Ｒ1 はｎ＝１について上述で定義されたものを表す。）で表される基を表し、
【０００８】
Ｒ6 は水素原子または次式ＩＶ
【化３０】
0003870387.tif 000006
（式中、Ｒ4 は式ＩＩＩで表される基を表さず、またＲ1 はｎ＝１について上述で定義されたものを表す。）で表される基を表し、
Ｒ7 、Ｒ8 、Ｒ9 、Ｒ10およびＲ11はそれぞれ互いに独立して水素原子、ハロゲン原子、ヒドロキシ基、炭素原子数１ないし２５のアルキル基、
酸素原子、硫黄原子もしくは次式
【化３１】
0003870387.tif 000007
で表される基によって中断された炭素原子数２ないし２５のアルキル基、
炭素原子数１ないし２５のアルコキシ基、
酸素原子、硫黄原子もしくは次式
【化３２】
0003870387.tif 000008
で表される基によって中断された炭素原子数２ないし２５のアルコキシ基、
炭素原子数１ないし２５のアルキルチオ基、炭素原子数３ないし２５のアルケニル基、炭素原子数３ないし２５のアルケニルオキシ基、炭素原子数３ないし２５のアルキニル基、炭素原子数３ないし２５のアルキニルオキシ基、炭素原子数７ないし９のフェニルアルキル基、炭素原子数７ないし９のフェニルアルコキシ基、未置換もしくは炭素原子数１ないし４のアルキル−置換されたフェニル基、
未置換もしくは炭素原子数１ないし４のアルキル−置換されたフェノキシ基、
未置換もしくは炭素原子数１ないし４のアルキル−置換された炭素原子数５ないし８のシクロアルキル基、
未置換もしくは炭素原子数１ないし４のアルキル−置換された炭素原子数５ないし８のシクロアルコキシ基、
炭素原子数１ないし４のアルキルアミノ基、ジ（炭素原子数１ないし４のアルキル）アミノ基、炭素原子数１ないし２５のアルカノイル基、
酸素原子、硫黄原子もしくは次式
【化３３】
0003870387.tif 000009
で表される基によって中断された炭素原子数３ないし２５のアルカノイル基、
炭素原子数１ないし２５のアルカノイルオキシ基、
酸素原子、硫黄原子もしくは次式
【化３４】
0003870387.tif 000010
で表される基によって中断された炭素原子数３ないし２５のアルカノイルオキシ基、
炭素原子数１ないし２５のアルカノイルアミノ基、炭素原子数３ないし２５のアルケノイル基、
酸素原子、硫黄原子もしくは次式
【化３５】
0003870387.tif 000011
で表される基によって中断された炭素原子数３ないし２５のアルケノイル基、
炭素原子数３ないし２５のアルケノイルオキシ基、
酸素原子、硫黄原子もしくは次式
【化３６】
0003870387.tif 000012
で表される基によって中断された炭素原子数３ないし２５のアルケノイルオキシ基、
炭素原子数６ないし９のシクロアルキルカルボニル基、炭素原子数６ないし９のシクロアルキルカルボニルオキシ基、ベンゾイル基または炭素原子数１ないし１２のアルキル−置換されたベンゾイル基、
ベンゾイルオキシ基または炭素原子数１ないし１２のアルキル−置換されたベンゾイルオキシ基、
次式
【化３７】
0003870387.tif 000013
で表される基を表すか、または、式ＩＩにおいて、Ｒ7 およびＲ8 、もしくはＲ8 およびＲ11は、結合する炭素原子と一緒になって、ベンゼン環を形成し、
【０００９】
Ｒ12およびＲ13はそれぞれ互いに独立して未置換もしくは炭素原子数１ないし４のアルキル−置換されたフェニレン基またはナフチレン基を表し、
Ｒ14は水素原子または炭素原子数１ないし８のアルキル基を表し、
Ｒ15はヒドロキシ基、次式
【化３８】
0003870387.tif 000014
で表される基、炭素原子数１ないし１８のアルコキシ基または次式
【化３９】
0003870387.tif 000015
で表される基を表し、
Ｒ16およびＲ17はそれぞれ互いに独立して水素原子、ＣＦ3 、炭素原子数１ないし１２のアルキル基またはフェニル基を表すか、またはＲ16およびＲ17は、結合する炭素原子と一緒になって、未置換もしくは１ないし３個の炭素原子数１ないし４のアルキル基によって置換された炭素原子数５ないし８のシクロアルキリデン環を表し、
【００１０】
Ｒ18およびＲ19はそれぞれ互いに独立して水素原子、炭素原子数１ないし４のアルキル基またはフェニル基を表し、
Ｒ20は水素原子または炭素原子数１ないし４のアルキル基を表し、
Ｒ21は水素原子、未置換もしくは炭素原子数１ないし４のアルキル−置換されたフェニル基、
炭素原子数１ないし２５のアルキル基、
酸素原子、硫黄原子もしくは次式
【化４０】
0003870387.tif 000016
で表される基によって中断された炭素原子数２ないし２５のアルキル基、
未置換もしくはフェニル部分で１ないし３個の炭素原子数１ないし４のアルキル基によって置換された炭素原子数７ないし９のフェニルアルキル基、
酸素原子、硫黄原子もしくは次式
【化４１】
0003870387.tif 000017
で表される基によって中断されかつ未置換もしくはフェニル部分で１ないし３個の炭素原子数１ないし４のアルキル基によって置換された炭素原子数７ないし２５のフェニルアルキル基を表すか、またはＲ20およびＲ21は、結合する炭素原子と一緒になって、未置換もしくは１ないし３個の炭素原子数１ないし４のアルキル基によって置換された炭素原子数５ないし１２のシクロアルキレン環を表し、
【００１１】
Ｒ22は水素原子または炭素原子数１ないし４のアルキル基を表し、
Ｒ23は水素原子、炭素原子数１ないし２５のアルカノイル基、炭素原子数３ないし２５のアルケノイル基、
酸素原子、硫黄原子もしくは次式
【化４２】
0003870387.tif 000018
で表される基によって中断された炭素原子数３ないし２５のアルカノイル基、
ジ（炭素原子数１ないし６のアルキル）ホスホネート基によって置換された炭素原子数２ないし２５のアルカノイル基、
炭素原子数６ないし９のシクロアルキルカルボニル基、テノイル基、フロイル基、ベンゾイル基もしくは炭素原子数１ないし１２のアルキル−置換されたベンゾイル基、次式
【化４３】
0003870387.tif 000019
で表される基を表し、
Ｒ24およびＲ25はそれぞれ互いに独立して水素原子または炭素原子数１ないし１８のアルキル基を表し、
Ｒ26は水素原子または炭素原子数１ないし８のアルキル基を表し、
【００１２】
Ｒ27は直接結合、炭素原子数１ないし１８のアルキレン基、
酸素原子、硫黄原子もしくは次式
【化４４】
0003870387.tif 000020
で表される基によって中断された炭素原子数２ないし１８のアルキレン基、
炭素原子数２ないし１８のアルケニレン基、炭素原子数２ないし２０のアルキリデン基、炭素原子数７ないし２０のフェニルアルキリデン基、炭素原子数５ないし８のシクロアルキレン基、炭素原子数７ないし８のビシクロアルキレン基、未置換もしくは炭素原子数１ないし４のアルキル−置換されたフェニレン基、次式
【化４５】
0003870387.tif 000021
で表される基を表し、
Ｒ28はヒドロキシ基、次式
【化４６】
0003870387.tif 000022
で表される基、炭素原子数１ないし１８のアルコキシ基または次式
【化４７】
0003870387.tif 000023
で表される基を表し、
Ｒ29は酸素原子、−ＮＨ−または次式
【化４８】
0003870387.tif 000024
で表される基を表し、
Ｒ30は炭素原子数１ないし１８のアルキル基またはフェニル基を表し、
Ｒ31は水素原子または炭素原子数１ないし１８のアルキル基を表し、
Ｍはｒ−価金属カチオンを表し、
Ｘは直接結合、酸素原子、硫黄原子もしくは−ＮＲ31−を表し、
ｎは１または２を表し、
ｐは０、１または２を表し、
ｑは１、２、３、４、５または６を表し、
ｒは１、２または３を表し、また
ｓは０、１または２を表す。］で表されるものである。
【００１３】
ナフチル基、フェナントリル基、アントリル基、５，６，７，８−テトラヒドロ−２−ナフチル基、５，６，７，８−テトラヒドロ−１−ナフチル基、チエニル基、ベンゾ［ｂ］チエニル基、ナフト［２，３−ｂ］チエニル基、チアントレニル基、ジベンゾフリル基、クロメニル基、キサンテニル基、フェノキサチイニル基、ピロリル基、イミダゾリル基、ピラゾリル基、ピラジニル基、ピリミジニル基、ピリダジニル基、インドリジニル基、イソインドリル基、インドリル基、インダゾリル基、プリニル基、キノリジニル基、イソキノリル基、キノリル基、フタラジニル基、ナフチリジニル基、キノキサリニル基、キナゾリニル基、シンノリニル基、プテリジニル基、カルバゾリル基、β−カルボリニル基、フェナントリジニル基、アクリジニル基、ペリミジニル基、フェナントロリニル基、フェナジニル基、イソチアゾリル基、フェノチアジニル基、イソキサゾリル基、フラザニル基、ビフェニル基、ターフェニル基、フルオレニル基またはフェノキサジニル基であって、未置換もしくは炭素原子数１ないし４のアルキル基、炭素原子数１ないし４のアルコキシ基、炭素原子数１ないし４のアルキルチオ基、ヒドロキシ基、ハロゲン原子、アミノ基、炭素原子数１ないし４のアルキルアミノ基、フェニルアミノ基もしくはジ（炭素原子数１ないし４のアルキル）アミノ基によって置換された基は、例えば１−ナフチル基、２−ナフチル基、１−フェニルアミノ−４−ナフチル基、１−メチルナフチル基、２−メチルナフチル基、１−メトキシ−２−ナフチル基、２−メトキシ−１−ナフチル基、１−ジメチルアミノ−２−ナフチル基、１，２−ジメチル−４−ナフチル基、１，２−ジメチル−６−ナフチル基、１，２−ジメチル−７−ナフチル基、１，３−ジメチル−６−ナフチル基、１，４−ジメチル−６−ナフチル基、１，５−ジメチル−２−ナフチル基、１，６−ジメチル−２−ナフチル基、１−ヒドロキシ−２−ナフチル基、２−ヒドロキシ−１−ナフチル基、１，４−ジヒドロキシ−２−ナフチル基、７−フェナントリル基、１−アントリル基、２−アントリル基、９−アントリル基、３−ベンゾ［ｂ］チエニル基、５−ベンゾ［ｂ］チエニル基、２−ベンゾ［ｂ］チエニル基、４−ジベンゾフリル基、４，７−ジベンゾフリル基、４−メチル−７−ジベンゾフリル基、２−キサンテニル基、８−メチル−２−キサンテニル基、３−キサンテニル基、２−フェノキサチイニル基、２，７−フェノキサチイニル基、２−ピロリル基、３−ピロリル基、５−メチル−３−ピロリル基、２−イミダゾリル基、４−イミダゾリル基、５−イミダゾリル基、２−メチル−４−イミダゾリル基、２−エチル−４−イミダゾリル基、２−エチル−５−イミダゾリル基、３−ピラゾリル基、１−メチル−３−ピラゾリル基、１−プロピル−４−ピラゾリル基、２−ピラジニル基、５，６−ジメチル−２−ピラジニル基、２−インドリジニル基、２−メチル−３−イソインドリル基、２−メチル−１−イソインドリル基、１−メチル−２−インドリル基、１−メチル−３−インドリル基、１，５−ジメチル−２−インドリル基、１−メチル−３−インダゾリル基、２，７−ジメチル−８−プリニル基、２−メトキシ−７−メチル−８−プリ���ル基、２−キノリジニル基、３−イソキノリル基、６−イソキノリル基、７−イソキノリル基、イソキノリル基、３−メトキシ−６−イソキノリル基、２−キノリル基、６−キノリル基、７−キノリル基、２−メトキシ−３−キノリル基、２−メトキシ−６−キノリル基、６−フタラジニル基、７−フタラジニル基、１−メトキシ−６−フタラジニル基、１，４−ジメトキシ−６−フタラジニル基、１，８−ナフチリジニ−２−イル基、２−キノキサリニル基、６−キノキサリニル基、２，３−ジメチル−６−キノキサリニル基、２，３−ジメトキシ−６−キノキサリニル基、２−キナゾリニル基、７−キナゾリニル基、２−ジメチルアミノ−６−キナゾリニル基、３−シンノリニル基、６−シンノリニル基、７−シンノリニル基、３−メトキシ−７−シンノリニル基、２−プテリジニル基、６−プテリジニル基、７−プテリジニル基、６，７−ジメトキシ−２−プテリジニル基、２−カルバゾリル基、３−カルバゾリル基、９−メチル−２−カルバゾリル基、９−メチル−３−カルバゾリル基、β−カルボリニ−３−イル基、１−メチル−β−カルボリニ−３−イル基、１−メチル−β−カルボリニ−６−イル基、３−フェナントリジニル基、２−アクリジニル基、３−アクリジニル基、２−ペリミジニル基、１−メチル−５−ペリミジニル基、５−フェナントロリニル基、６−フェナントロリニル基、１−フェナジニル基、２−フェナジニル基、３−イソチアゾリル基、４−イソチアゾリル基、５−イソチアゾリル基、２−フェノチアジニル基、３−フェノチアジニル基、１０−メチル−３−フェノチアジニル基、３−イソキサゾリル基、４−イソキサゾリル基、５−イソキサゾリル基、４−メチル−３−フラザニル基、２−フェノキサジニル基または１０−メチル−２−フェノキサジニル基である。
【００１４】
特に好ましいものはナフチル基、フェナントリル基、アントリル基、５，６，７，８−テトラヒドロ−２−ナフチル基、５，６，７，８−テトラヒドロ−１−ナフチル基、チエニル基、ベンゾ［ｂ］チエニル基、ナフト［２，３−ｂ］チエニル基、チアントレニル基、ジベンゾフリル基、クロメニル基、キサンテニル基、フェノキサチイニル基、ピロリル基、イソインドリル基、インドリル基、フェノチアジニル基、ビフェニル基、ターフェニル基、フルオレニル基またはフェノキサジニル基であって、未置換もしくは炭素原子数１ないし４のアルキル基、炭素原子数１ないし４のアルコキシ基、炭素原子数１ないし４のアルキルチオ基、ヒドロキシ基、フェニルアミノ基もしくはジ（炭素原子数１ないし４のアルキル）アミノ基によって置換された基であり、例えば１−ナフチル基、２−ナフチル基、１−フェニルアミノ−４−ナフチル基、１−メチルナフチル基、２−メチルナフチル基、１−メトキシ−２−ナフチル基、２−メトキシ−１−ナフチル基、１−ジメチルアミノ−２−ナフチル基、１，２−ジメチル−４−ナフチル基、１，２−ジメチル−６−ナフチル基、１，２−ジメチル−７−ナフチル基、１，３−ジメチル−６−ナフチル基、１，４−ジメチル−６−ナフチル基、１，５−ジメチル−２−ナフチル基、１，６−ジメチル−２−ナフチル基、１−ヒドロキシ−２−ナフチル基、２−ヒドロキシ−１−ナフチル基、１，４−ジヒドロキシ−２−ナフチル基、７−フェナントリル基、１−アントリル基、２−アントリル基、９−アントリル基、３−ベンゾ［ｂ］チエニル基、５−ベンゾ［ｂ］チエニル基、２−ベンゾ［ｂ］チエニル基、４−ジベンゾフリル基、４，７−ジベンゾフリル基、４−メチル−７−ジベンゾフリル基、２−キサンテニル基、８−メチル−２−キサンテニル基、３−キサンテニル基、２−ピロリル基、３−ピロリル基、２−フェノチアジニル基、３−フェノチアジニル基、１０−メチル−３−フェノチアジニル基である。
【００１５】
ハロゲン原子は代表的に塩素原子、臭素原子またはヨウ素原子である。塩素原子が好まれる。
炭素原子数２５までのアルカノイル基は枝分れ鎖または直鎖の基であり、代表的にはホルミル基、アセチル基、プロピオニル基、ブタノイル基、ペンタノイル基、ヘキサノイル基、ヘプタノイル基、オクタノイル基、ノナノイル基、デカノイル基、ウンデカノイル基、ドデカノイル基、トリデカノイル基、テトラデカノイル基、ペンタデカノイル基、ヘキサデカノイル基、ヘプタデカノイル基、オクタデカノイル基、エイコサノイル基またはドコサノイル基である。２ないし１８個、特に２ないし１２個、例えば２ないし６個の炭素原子のアルカノイル基が好まれる。アセチル基は特に好まれる。
【００１６】
ジ（炭素原子数１ないし６のアルキル）ホスホネート基によって置換された炭素原子数２ないし２５のアルカノイル基は、代表的に（ＣＨ3 ＣＨ2 Ｏ）2 ＰＯＣＨ2 ＣＯ−、（ＣＨ3 Ｏ）2 ＰＯＣＨ2 ＣＯ−、（ＣＨ3 ＣＨ2 ＣＨ2 ＣＨ2 Ｏ）2 ＰＯＣＨ2 ＣＯ−、（ＣＨ3 ＣＨ2 Ｏ）2 ＰＯＣＨ2 ＣＨ2 ＣＯ−、（ＣＨ3 Ｏ）2 ＰＯＣＨ2 ＣＨ2 ＣＯ−、（ＣＨ3 ＣＨ2 ＣＨ2 ＣＨ2 Ｏ）2 ＰＯＣＨ2 ＣＨ2 ＣＯ−、（ＣＨ3 ＣＨ2 Ｏ）2 ＰＯ（ＣＨ2 ）4 ＣＯ−、（ＣＨ3 ＣＨ2 Ｏ）2 ＰＯ（ＣＨ2 ）8 ＣＯ−または（ＣＨ3 ＣＨ2 Ｏ）2 ＰＯ（ＣＨ2 ）17ＣＯ−である。
【００１７】
炭素原子数２５までのアルカノイルオキシ基は枝分れ鎖または直鎖の基であり、代表的にはホルミルオキシ基、アセトキシ基、プロピオニルオキシ基、ブタノイルオキシ基、ペンタノイルオキシ基、ヘキサノイルオキシ基、ヘプタノイルオキシ基、オクタノイルオキシ基、ノナノイルオキシ基、デカノイルオキシ基、ウンデカノイルオキシ基、ドデカノイルオキシ基、トリデカノイルオキシ基、テトラデカノイルオキシ基、ペンタデカノイルオキシ基、ヘキサデカノイルオキシ基、ヘプタデカノイルオキシ基、オクタデカノイルオキシ基、エイコサノイルオキシ基またはドコサノイルオキシ基である。２ないし１８個、特に２ないし１２個、例えば２ないし６個の炭素原子のアルカノイルオキシ基が好まれる。アセトキシ基は特に好まれる。
【００１８】
炭素原子数３ないし２５のアルケノイル基は枝分れ鎖または直鎖の基であり、代表的にはプロペノイル基、２−ブテノイル基、３−ブテノイル基、イソブテノイル基、ｎ−２，４−ペンタジエノイル基、３−メチル−２−ブテノイル基、ｎ−２−オクテノイル基、ｎ−２−ドデセノイル基、イソドデセノイル基、オレオイル基、ｎ−２−オクタデセノイル基またはｎ−４−オクタデセノイル基である。３ないし１８個、好ましくは３ないし１２個、例えば３ないし６個、特に３ないし４個の炭素原子のアルケノイル基が好まれる。
【００１９】
酸素原子、硫黄原子もしくは次式
【化４９】
0003870387.tif 000025
で表される基によって中断された炭素原子数３ないし２５のアルケノイル基は、代表的にＣＨ3 ＯＣＨ2 ＣＨ2 ＣＨ＝ＣＨＣＯ−またはＣＨ3 ＯＣＨ2 ＣＨ2 ＯＣＨ＝ＣＨＣＯ−である。
【００２０】
炭素原子数３ないし２５のアルケノイルオキシ基は枝分れ鎖または直鎖の基であり、代表的にはプロペノイルオキシ基、２−ブテノイルオキシ基、３−ブテノイルオキシ基、イソブテノイルオキシ基、ｎ−２，４−ペンタジエノイルオキシ基、３−メチル−２−ブテノイルオキシ基、ｎ−２−オクテノイルオキシ基、ｎ−２−ドデセノイルオキシ基、イソドデセノイルオキシ基、オレオイルオキシ基、ｎ−２−オクタデセノイルオキシ基またはｎ−４−オクタデセノイルオキシ基である。３ないし１８個、好ましくは３ないし１２個、例えば３ないし６個、特に３ないし４個の炭素原子のアルケノイルオキシ基が好まれる。
【００２１】
酸素原子、硫黄原子もしくは次式
【化５０】
0003870387.tif 000026
で表される基によって中断された炭素原子数３ないし２５のアルケノイルオキシ基は、代表的にＣＨ3 ＯＣＨ2 ＣＨ2 ＣＨ＝ＣＨＣＯＯ−またはＣＨ3 ＯＣＨ2 ＣＨ2 ＯＣＨ＝ＣＨＣＯＯ−である。
【００２２】
酸素原子、硫黄原子もしくは次式
【化５１】
0003870387.tif 000027
で表される基によって中断された炭素原子数３ないし２５のアルカノイル基は、代表的にＣＨ3 −Ｏ−ＣＨ2 ＣＯ−、ＣＨ3 −Ｓ−ＣＨ2 ＣＯ−、ＣＨ3 −ＮＨ−ＣＨ2 ＣＯ−、ＣＨ3 −Ｎ（ＣＨ3 ）−ＣＨ2 ＣＯ−、ＣＨ3 −Ｏ−ＣＨ2 ＣＨ2 −Ｏ−ＣＨ2 ＣＯ−、ＣＨ3 −（Ｏ−ＣＨ2 ＣＨ2 −）2 Ｏ−ＣＨ2 ＣＯ−、ＣＨ3 −（Ｏ−ＣＨ2 ＣＨ2 −）3 Ｏ−ＣＨ2 ＣＯ−またはＣＨ3 −（Ｏ−ＣＨ2 ＣＨ2 −）4 Ｏ−ＣＨ2 ＣＯ−である。
【００２３】
酸素原子、硫黄原子もしくは次式
【化５２】
0003870387.tif 000028
で表される基によって中断された炭素原子数３ないし２５のアルカノイルオキシ基は、代表的にＣＨ3 −Ｏ−ＣＨ2 ＣＯＯ−、ＣＨ3 −Ｓ−ＣＨ2 ＣＯＯ−、ＣＨ3 −ＮＨ−ＣＨ2 ＣＯＯ−、ＣＨ3 −Ｎ（ＣＨ3 ）−ＣＨ2 ＣＯＯ−、ＣＨ3 −Ｏ−ＣＨ2 ＣＨ2 −Ｏ−ＣＨ2 ＣＯＯ−、ＣＨ3 −（Ｏ−ＣＨ2 ＣＨ2 −）2 Ｏ−ＣＨ2 ＣＯＯ−、ＣＨ3 −（Ｏ−ＣＨ2 ＣＨ2 −）3 Ｏ−ＣＨ2 ＣＯＯ−またはＣＨ3 −（Ｏ−ＣＨ2 ＣＨ2 −）4 Ｏ−ＣＨ2 ＣＯＯ−である。
【００２４】
炭素原子数６ないし９のシクロアルキルカルボニル基は、代表的にシクロヘキシルカルボニル基、シクロヘプチルカルボニル基またはシクロオクチルカルボニル基である。シクロヘキシルカルボニル基が好まれる。
炭素原子数６ないし９のシクロアルキルカルボニルオキシ基は、代表的にシクロヘキシルカルボニルオキシ基、シクロヘプチルカルボニルオキシ基またはシクロオクチルカルボニルオキシ基である。シクロヘキシルカルボニルオキシ基が好まれる。
【００２５】
好ましくは１ないし３個、より好ましくは１または２個のアルキル基を伴う炭素原子数１ないし１２のアルキル−置換されたベンゾイル基は、代表的にｏ−、ｍ−またはｐ−メチルベンゾイル基、２，３−ジメチルベンゾイル基、２，４−ジメチルベンゾイル基、２，５−ジメチルベンゾイル基、２，６−ジメチルベンゾイル基、３，４−ジメチルベンゾイル基、３，５−ジメチルベンゾイル基、２−メチル−６−エチルベンゾイル基、４−第三ブチルベンゾイル基、２−エチルベンゾイル基、２，４，６−トリメチルベンゾイル基、２，６−ジメチル−４−第三ブチルベンゾイル基または３，５−ジ−第三ブチルベンゾイル基である。好ましい置換基は炭素原子数１ないし８のアルキル基、特に炭素原子数１ないし４のアルキル基である。
【００２６】
好ましくは１ないし３個、より好ましくは１または２個のアルキル基を伴う炭素原子数１ないし１２のアルキル−置換されたベンゾイルオキシ基は、代表的にｏ−、ｍ−またはｐ−メチルベンゾイルオキシ基、２，３−ジメチルベンゾイルオキシ基、２，４−ジメチルベンゾイルオキシ基、２，５−ジメチルベンゾイルオキシ基、２，６−ジメチルベンゾイルオキシ基、３，４−ジメチルベンゾイルオキシ基、３，５−ジメチルベンゾイルオキシ基、２−メチル−６−エチルベンゾイルオキシ基、４−第三ブチルベンゾイルオキシ基、２−エチルベンゾイルオキシ基、２，４，６−トリメチルベンゾイルオキシ基、２，６−ジメチル−４−第三ブチルベンゾイルオキシ基または３，５−ジ−第三ブチルベンゾイルオキシ基である。好ましい置換基は炭素原子数１ないし８のアルキル基、特に炭素原子数１ないし４のアルキル基である。
【００２７】
炭素原子数２５までのアルキル基は枝分れ鎖または直鎖の基であり、例えばメチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基またはドコシル基である。Ｒ2 およびＲ4 の好ましい意味の一つは、例えば炭素原子数１ないし１８のアルキル基である。Ｒ4 の特に好ましい意味は炭素原子数１ないし４のアルキル基である。
【００２８】
炭素原子数３ないし２５のアルケニル基は枝分れ鎖または直鎖の基であり、例えばプロペニル基、２−ブテニル基、３−ブテニル基、イソブテニル基、ｎ−２，４−ペンタジエニル基、３−メチル−２−ブテニル基、ｎ−２−オクテニル基、ｎ−２−ドデセニル基、イソドデセニル基、オレイル基、ｎ−２−オクタデセニル基またはｎ−４−オクタデセニル基である。３ないし１８個、好ましくは３ないし１２個、例えば３ないし６個、特に３ないし４個の炭素原子のアルケニル基が好まれる。
【００２９】
炭素原子数３ないし２５のアルケニルオキシ基は枝分れ鎖または直鎖の基であり、例えばプロペニルオキシ基、２−ブテニルオキシ基、３−ブテニルオキシ基、イソブテニルオキシ基、ｎ−２，４−ペンタジエニルオキシ基、３−メチル−２−ブテニルオキシ基、ｎ−２−オクテニルオキシ基、ｎ−２−ドデセニルオキシ基、イソドデセニルオキシ基、オレイルオキシ基、ｎ−２−オクタデセニルオキシ基またはｎ−４−オクタデセニルオキシ基である。３ないし１８個、好ましくは３ないし１２個、例えば３ないし６個、特に３ないし４個の炭素原子のアルケニルオキシ基が好まれる。
【００３０】
炭素原子数３ないし２５のアルキニル基は枝分れ鎖または直鎖の基であり、例えばプロピニル基（−ＣＨ2 −Ｃ≡ＣＨ）、２−ブチニル基、３−ブチニル基、ｎ−２−オクチニル基またはｎ−２−ドデシニル基である。３ないし１８個、好ましくは３ないし１２個、例えば３ないし６個、特に３ないし４個の炭素原子のアルキニル基が好まれる。
【００３１】
炭素原子数３ないし２５のアルキニルオキシ基は枝分れ鎖または直鎖の基であり、例えばプロピニルオキシ基（−ＯＣＨ2 −Ｃ≡ＣＨ）、２−ブチニルオキシ基、３−ブチニルオキシ基、ｎ−２−オクチニルオキシ基またはｎ−２−ドデシニルオキシ基である。３ないし１８個、好ましくは３ないし１２個、例えば３ないし６個、特に３ないし４個の炭素原子のアルキニルオキシ基が好まれる。
【００３２】
酸素原子、硫黄原子もしくは次式
【化５３】
0003870387.tif 000029
で表される基によって中断された炭素原子数２ないし２５のアルキル基は、代表的にＣＨ3 −Ｏ−ＣＨ2 −、ＣＨ3 −Ｓ−ＣＨ2 −、ＣＨ3 −ＮＨ−ＣＨ2 −、ＣＨ3 −Ｎ（ＣＨ3 ）−ＣＨ2 −、ＣＨ3 −Ｏ−ＣＨ2 ＣＨ2 −Ｏ−ＣＨ2 −、ＣＨ3 −（Ｏ−ＣＨ2 ＣＨ2 −）2 Ｏ−ＣＨ2 −、ＣＨ3 −（Ｏ−ＣＨ2 ＣＨ2 −）3 Ｏ−ＣＨ2 −またはＣＨ3 −（Ｏ−ＣＨ2 ＣＨ2 −）4 Ｏ−ＣＨ2 −である。
【００３３】
炭素原子数７ないし９のフェニルアルキル基は、代表的にベンジル基、α−メチルベンジル基、α，α−ジメチルベンジル基または２−フェニルエチル基である。ベンジル基およびα，α−ジメチルベンジル基が好まれる。
【００３４】
未置換もしくはフェニル部分で１ないし３個の炭素原子数１ないし４のアルキル基によって置換された炭素原子数７ないし９のフェニルアルキル基は、代表的にベンジル基、α−メチルベンジル基、α，α−ジメチルベンジル基、２−フェニルエチル基、２−メチルベンジル基、３−メチルベンジル基、４−メチルベンジル基、２，４−ジメチルベンジル基、２，６−ジメチルベンジル基または４−第三ブチルベンジル基である。ベンジル基が好まれる。
【００３５】
酸素原子、硫黄原子もしくは次式
【化５４】
0003870387.tif 000030
で表される基によって中断されかつ未置換もしくはフェニル部分で１ないし３個の炭素原子数１ないし４のアルキル基によって置換された炭素原子数７ないし２５のフェニルアルキル基は枝分れ鎖または直鎖の基であり、例えばフェノキシメチル基、２−メチルフェノキシメチル基、３−メチルフェノキシメチル基、４−メチルフェノキシメチル基、２，４−ジメチルフェノキシメチル基、２，３−ジメチルフェノキシメチル基、フェニルチオメチル基、Ｎ−メチル−Ｎ−フェニルメチル基、Ｎ−エチル−Ｎ−フェニルメチル基、４−第三ブチルフェノキシメチル基、４−第三ブチルフェノキシエトキシメチル基、２，４−ジ−第三ブチルフェノキシメチル基、２，４−ジ−第三ブチルフェノキシエトキシメチル基、フェノキシエトキシメチル基、フェノキシエトキシエトキシエトキシメチル基、ベンジルオキシメチル基、ベンジルオキシエトキシメチル基、Ｎ−ベンジル−Ｎ−エチルメチル基またはＮ−ベンジル−Ｎ−イソプロピルメチル基である。
【００３６】
炭素原子数７ないし９のフェニルアルコキシ基は、代表的にベンジルオキシ基、α−メチルベンジルオキシ基、α，α−ジメチルベンジルオキシ基または２−フェニルエトキシ基である。ベンジルオキシ基が好まれる。
【００３７】
好ましくは１ないし３個、特に１または２個のアルキル基を含む炭素原子数１ないし４のアルキル−置換されたフェニル基は、代表的にｏ−、ｍ−またはｐ−メチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、２−メチル−６−エチルフェニル基、４−第三ブチルフェニル基、２−エチルフェニル基または２，６−ジエチルフェニル基である。
【００３８】
好ましくは１ないし３個、特に１または２個のアルキル基を含む炭素原子数１ないし４のアルキル−置換されたフェノキシ基は、代表的にｏ−、ｍ−またはｐ−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２−メチル−６−エチルフェノキシ基、４−第三ブチルフェノキシ基、２−エチルフェノキシ基または２，６−ジエチルフェノキシ基である。
【００３９】
未置換もしくは炭素原子数１ないし４のアルキル置換された炭素原子数５ないし８のシクロアルキル基は、例えばシクロペンチル基、メチルシクロペンチル基、ジメチルシクロペンチル基、シクロヘキシル基、メチルシクロヘキシル基、ジメチルシクロヘキシル基、トリメチルシクロヘキシル基、第三ブチルシクロヘキシル基、シクロヘプチル基またはシクロオクチル基である。シクロヘキシル基および第三ブチルシクロヘキシル基が好まれる。
【００４０】
未置換もしくは炭素原子数１ないし４のアルキル置換された炭素原子数５ないし８のシクロアルコキシ基は、例えばシクロペントキシ基、メチルシクロペントキシ基、ジメチルシクロペントキシ基、シクロヘキソキシ基、メチルシクロヘキソキシ基、ジメチルシクロヘキソキシ基、トリメチルシクロヘキソキシ基、第三ブチルシクロヘキソキシ基、シクロヘプトキシ基またはシクロオクトキシ基である。シクロヘキソキシ基および第三ブチルシクロヘキソキシ基が好まれる。
【００４１】
炭素原子数２５までのアルコキシ基は枝分れ鎖または直鎖の基であり、例えばメトキシ基、エトキシ基、プロポキシ基、イソプロポキシ基、ｎ−ブトキシ基、イソブトキシ基、ペントキシ基、イソペントキシ基、ヘキソキシ基、ヘプトキシ基、オクトキシ基、デシルオキシ基、テトラデシルオキシ基、ヘキサデシルオキシ基またはオクタデシルオキシ基である。１ないし１２個、特に１ないし８個、例えば１ないし６個の炭素原子のアルコキシ基が好まれる。
【００４２】
酸素原子、硫黄原子もしくは次式
【化５５】
0003870387.tif 000031
で表される基によって中断された炭素原子数２ないし２５のアルコキシ基は、代表的にＣＨ3 −Ｏ−ＣＨ2 ＣＨ2 Ｏ−、ＣＨ3 −Ｓ−ＣＨ2 ＣＨ2 Ｏ−、ＣＨ3 −ＮＨ−ＣＨ2 ＣＨ2 Ｏ−、ＣＨ3 −Ｎ（ＣＨ3 ）−ＣＨ2 ＣＨ2 Ｏ−、ＣＨ3 −Ｏ−ＣＨ2 ＣＨ2 −Ｏ−ＣＨ2 ＣＨ2 Ｏ−、ＣＨ3 −（Ｏ−ＣＨ2 ＣＨ2 −）2 Ｏ−ＣＨ2 ＣＨ2 Ｏ−、ＣＨ3 −（Ｏ−ＣＨ2 ＣＨ2 −）3 Ｏ−ＣＨ2 ＣＨ2 Ｏ−またはＣＨ3 −（Ｏ−ＣＨ2 ＣＨ2 −）4 Ｏ−ＣＨ2 ＣＨ2 Ｏ−である。
【００４３】
炭素原子数２５までのアルキルチオ基は枝分れ鎖または直鎖の基であり、例えばメチルチオ基、エチルチオ基、プロピルチオ基、イソプロピルチオ基、ｎ−ブチルチオ基、イソブチルチオ基、ペンチルチオ基、イソペンチルチオ基、ヘキシルチオ基、ヘプチルチオ基、オクチルチオ基、デシルチオ基、テトラデシルチオ基、ヘキサデシルチオ基またはオクタデシルチオ基である。１ないし１２個、特に１ないし８個、例えば１ないし６個の炭素原子のアルキルチオ基が好まれる。
【００４４】
炭素原子数４までのアルキルアミノ基は枝分れ鎖または直鎖の基であり、例えばメチルアミノ基、エチルアミノ基、プロピルアミノ基、イソプロピルアミノ基、ｎ−ブチルアミノ基、イソブチルアミノ基または第三ブチルアミノ基である。
【００４５】
ジ（炭素原子数１ないし４のアルキル）アミノ基はまた、二つの基が互いに独立して枝分れ鎖または直鎖であることを意味し、例えばジメチルアミノ基、メチルエチルアミノ基、ジエチルアミノ基、メチル−ｎ−プロピルアミノ基、メチルイソプロピルアミノ基、メチル−ｎ−ブチルアミノ基、メチルイソブチルアミノ基、エチルイソプロピルアミノ基、エチル−ｎ−ブチルアミノ基、エチルイソブチルアミノ基、エチル−第三ブチルアミノ基、ジエチルアミノ基、ジイソプロピルアミノ基、イソプロピル−ｎ−ブチルアミノ基、イソプロピルイソブチルアミノ基、ジ−ｎ−ブチルアミノ基またはジ−イソブチルアミノ基である。
【００４６】
炭素原子数２５までのアルカノイルアミノ基は枝分れ鎖または直鎖の基であり、例えばホルミルアミノ基、アセチルアミノ基、プロピオニルアミノ基、ブタノイルアミノ基、ペンタノイルアミノ基、ヘキサノイルアミノ基、ヘプタノイルアミノ基、オクタノイルアミノ基、ノナノイルアミノ基、デカノイルアミノ基、ウンデカノイルアミノ基、ドデカノイルアミノ基、トリデカノイルアミノ基、テトラデカノイルアミノ基、ペンタデカノイルアミノ基、ヘキサデカノイルアミノ基、ヘプタデカノイルアミノ基、オクタデカノイルアミノ基、エイコサノイルアミノ基またはドコサノイルアミノ基である。２ないし１８個、特に２ないし１２個、例えば２ないし６個の炭素原子のアルカノイルアミノ基が好まれる。
【００４７】
炭素原子数１ないし１８のアルキレン基は枝分れ鎖または直鎖の基であり、例えばメチレン基、エチレン基、プロピレン基、トリメチレン基、テトラメチレン基、ペンタメチレン基、ヘキサメチレン基、ヘプタメチレン基、オクタメチレン基、デカメチレン基、ドデカメチレン基またはオクタデカメチレン基である。炭素原子数１ないし１２のアルキレン基および、特に、炭素原子数１ないし８のアルキレン基が好まれる。
【００４８】
好ましくは１ないし３個、特に１ないし２個の枝分れ鎖または直鎖のアルキル基を含む炭素原子数１ないし４のアルキル−置換された炭素原子数５ないし１２のシクロアルキレン環は、代表的にシクロペンチレン基、メチルシクロペンチレン基、ジメチルシクロペンチレン基、シクロヘキシレン基、メチルシクロヘキシレン基、ジメチルシクロヘキシレン基、トリメチルシクロヘキシレン基、第三ブチルシクロヘキシレン基、シクロヘプチレン基、シクロオクチレン基またはシクロデシレン基である。シクロヘキシレン基および第三ブチルシクロヘキシレン基が好まれる。
【００４９】
酸素原子、硫黄原子もしくは次式
【化５６】
0003870387.tif 000032
で表される基によって中断された炭素原子数２ないし１８のアルキレン基は、例えば−ＣＨ2 −Ｏ−ＣＨ2 −、−ＣＨ2 −Ｓ−ＣＨ2 −、−ＣＨ2 −ＮＨ−ＣＨ2 −、−ＣＨ2 −Ｎ（ＣＨ3 ）−ＣＨ2 −、−ＣＨ2 −Ｏ−ＣＨ2 ＣＨ2 −Ｏ−ＣＨ2 −、−ＣＨ2 −（Ｏ−ＣＨ2 ＣＨ2 −）2 Ｏ−ＣＨ2 −、−ＣＨ2 −（Ｏ−ＣＨ2 ＣＨ2 −）3 Ｏ−ＣＨ2 −、−ＣＨ2 −（Ｏ−ＣＨ2 ＣＨ2 −）4 Ｏ−ＣＨ2 −または−ＣＨ2 ＣＨ2 −Ｓ−ＣＨ2 ＣＨ2 −である。
【００５０】
炭素原子数２ないし１８のアルケニレン基は、代表的にビニレン基、メチルビニレン基、オクテニルエチレン基またはドデセニルエチレン基である。炭素原子数２ないし８のアルケニレン基が好まれる。
炭素原子数２ないし２０のアルキリデン基は、例えばエチリデン基、プロピリデン基、ブチリデン基、ペンチリデン基、４−メチルペンチリデン基、ヘプチリデン基、ノニリデン基、トリデシリデン基、ノナデシリデン基、１−メチルエチリデン基、１−エチルプロピロデン基または１−エチルペンチリデン基である。炭素原子数２ないし８のアルキリデン基が好まれる。
【００５１】
炭素原子数７ないし２０のフェニルアルキリデン基は、例えばベンジリデン基、２−フェニルエチリデン基または１−フェニル−２−ヘキシリデン基である。炭素原子数７ないし９のフェニルアルキリデン基が好まれる。
炭素原子数５ないし８のシクロアルキレン基は二つの自由原子価および少なくとも一つの環単位を有する飽和炭化水素基であり、また代表的にシクロペンチレン基、シクロヘキシレン基、シクロヘプチレン基またはシクロオクチレン基である。シクロヘキシレン基が好まれる。
【００５２】
炭素原子数７ないし８のビシクロアルキレン基は代表的にビシクロヘプチレン基またはビシクロオクチレン基である。
未置換もしくは炭素原子数１ないし４のアルキル−置換されたフェニレン基またはナフチレン基は、代表的に１，２−、１，３−、１，４−フェニレン基、１，２−、１，３−、１，４−、１，６−、１，７−、２，６−または２，７−ナフチレン基である。１，４−フェニレン基が好まれる。
【００５３】
好ましくは１ないし３個、特に１または２個の枝分れ鎖または直鎖のアルキル基を含む炭素原子数１ないし４のアルキル−置換された炭素原子数５ないし８のシクロアルキリデン環は、代表的にシクロペンチリデン基、メチルシクロペンチリデン基、ジメチルシクロペンチリデン基、シクロヘキシリデン基、メチルシクロヘキシリデン基、ジメチルシクロヘキシリデン基、トリメチルシクロヘキシリデン基、第三ブチルシクロヘキシリデン基、シクロヘプチリデン基またはシクロオクチリデン基である。シクロヘキシリデン基および第三ブチルシクロヘキシリデン基が好まれる。
一−、二−または三価金属カチオンは、好ましくはアルカリ金属カチオン、アルカリ土類金属カチオンまたはアンモニウムカチオンであり、代表的にＮａ+ 、Ｋ+ 、Ｍｇ++、Ｃａ++またはＡｌ+++ である。
【００５４】
興味深い組成物は、成分（ｂ）として式Ｉ［式中、ｎ＝１の場合、Ｒ1 は未置換もしくはパラ位において炭素原子数１ないし１８のアルキルチオ基もしくはジ（炭素原子数１ないし４のアルキル）アミノ基によって置換されたフェニル基、１ないし５のアルキル置換基において一緒に全体で最大で炭素原子数１８を含む一−ないし五置換されたアルキルフェニル基、
ナフチル基、ビフェニル基、ターフェニル基、フェナントリル基、アントリル基、フルオレニル基、カルバゾリル基、チエニル基、ピロリル基、フェノチアジニル基または５，６，７，８−テトラヒドロナフチル基であって、未置換もしくは炭素原子数１ないし４のアルキル基、炭素原子数１ないし４のアルコキシ基、炭素原子数１ないし４のアルキルチオ基、ヒドロキシ基もしくはアミノ基によって置換された基を表す。］で表される少なくとも１種の化合物を含有するものである。
【００５５】
好ましい組成物は、成分（ｂ）として式Ｉ［式中、ｎ＝２の場合、
Ｒ1 は−Ｒ12−Ｘ−Ｒ13−を表し、
Ｒ12およびＲ13はフェニレン基を表し、
Ｘは酸素原子または−ＮＲ31−を表し、また
Ｒ31は炭素原子数１ないし４のアルキル基を表す。］で表される少なくとも１種の化合物を含有するものである。
【００５６】
他の好ましい組成物は、成分（ｂ）として式Ｉ
［式中、ｎ＝１の場合、
Ｒ1 はナフチル基、フェナントリル基、チエニル基、ジベンゾフリル基、カルバゾリル基、フルオレニル基であって、未置換もしくは炭素原子数１ないし４のアルキル基、炭素原子数１ないし４のアルコキシ基、炭素原子数１ないし４のアルキルチオ基、ヒドロキシ基、ハロゲン原子、アミノ基、炭素原子数１ないし４のアルキルアミノ基もしくはジ（炭素原子数１ないし４のアルキル）アミノ基によって置換された基を表すか、またはＲ1 は次式ＩＩ
【化５７】
0003870387.tif 000033
で表される基を表し、
【００５７】
Ｒ7 、Ｒ8 、Ｒ9 、Ｒ10およびＲ11はそれぞれ互いに独立して水素原子、塩素原子、臭素原子、ヒドロキシ基、炭素原子数１ないし１８のアルキル基、
酸素原子または硫黄原子によって中断された炭素原子数２ないし１８のアルキル基、
炭素原子数１ないし１８のアルコキシ基、
酸素原子または硫黄原子によって中断された炭素原子数２ないし１８のアルコキシ基、
炭素原子数１ないし１８のアルキルチオ基、炭素原子数３ないし１２のアルケニルオキシ基、炭素原子数３ないし１２のアルキニルオキシ基、炭素原子数７ないし９のフェニルアルキル基、炭素原子数７ないし９のフェニルアルコキシ基、未置換もしくは炭素原子数１ないし４のアルキル−置換されたフェニル基、
フェノキシ基、シクロヘキシル基、炭素原子数５ないし８のシクロアルコキシ基、炭素原子数１ないし４のアルキルアミノ基、ジ（炭素原子数１ないし４のアルキル）アミノ基、炭素原子数１ないし１２のアルカノイル基、
酸素原子または硫黄原子によって中断された炭素原子数３ないし１２のアルカノイル基、
炭素原子数１ないし１２のアルカノイルオキシ基、
酸素原子または硫黄原子によって中断された炭素原子数３ないし１２のアルカノイルオキシ基、
炭素原子数１ないし１２のアルカノイルアミノ基、炭素原子数３ないし１２のアルケノイル基、炭素原子数３ないし１２のアルケノイルオキシ基、シクロヘキシルカルボニル基、シクロヘキシルカルボニルオキシ基、ベンゾイル基もしくは炭素原子数１ないし４のアルキル−置換されたベンゾイル基、
ベンゾイルオキシ基もしくは炭素原子数１ないし４のアルキル−置換されたベンゾイルオキシ基、
次式
【化５８】
0003870387.tif 000034
で表される基を表すか、または、式ＩＩにおいて、Ｒ7 およびＲ8 、もしくはＲ8 およびＲ11は、結合する炭素原子と一緒になって、ベンゼン環を形成し、
【００５８】
Ｒ15はヒドロキシ基、炭素原子数１ないし１２のアルコキシ基または次式
【化５９】
0003870387.tif 000035
で表される基を表し、
Ｒ18およびＲ19はそれぞれ互いに独立して水素原子または炭素原子数１ないし４のアルキル基を表し、
Ｒ20は水素原子を表し、
Ｒ21は水素原子、フェニル基、炭素原子数１ないし１８のアルキル基、
酸素原子または硫黄原子によって中断された炭素原子数２ないし１８のアルキル基、
炭素原子数７ないし９のフェニルアルキル基、
酸素原子または硫黄原子によって中断されかつ未置換もしくはフェニル部分で１ないし３個の炭素原子数１ないし４のアルキル基によって置換された炭素原子数７ないし１８のフェニルアルキル基を表すか、またはＲ20およびＲ21は、結合する炭素原子と一緒になって、未置換もしくは１ないし３個の炭素原子数１ないし４のアルキル基によって置換されたシクロヘキシレン環を表し、
【００５９】
Ｒ22は水素原子または炭素原子数１ないし４のアルキル基を表し、
Ｒ23は水素原子、炭素原子数１ないし１８のアルカノイル基、炭素原子数３ないし１８のアルケノイル基、
酸素原子または硫黄原子によって中断された炭素原子数３ないし１２のアルカノイル基、
ジ（炭素原子数１ないし６のアルキル）ホスホネート基によって置換された炭素原子数２ないし１２のアルカノイル基、
炭素原子数６ないし９のシクロアルキルカルボニル基、ベンゾイル基、次式
【化６０】
0003870387.tif 000036
で表される基を表し、
Ｒ24およびＲ25はそれぞれ互いに独立して水素原子または炭素原子数１ないし１２のアルキル基を表し、
Ｒ26は水素原子または炭素原子数１ないし４のアルキル基を表し、
【００６０】
Ｒ27は炭素原子数１ないし１２のアルキレン基、炭素原子数２ないし８のアルケニレン基、炭素原子数２ないし８のアルキリデン基、炭素原子数７ないし１２のフェニルアルキリデン基、炭素原子数５ないし８のシクロアルキレン基またはフェニレン基を表し、
Ｒ28はヒドロキシ基、炭素原子数１ないし１２のアルコキシ基または次式
【化６１】
0003870387.tif 000037
で表される基を表し、
Ｒ29は酸素原子または−ＮＨ−を表し、
Ｒ30は炭素原子数１ないし１８のアルキル基またはフェニル基を表し、また
ｓは１または２を表す。］で表される少なくとも１種の化合物を含有するものである。
【００６１】
また好まれる組成物は、成分（ｂ）として式Ｉ
［式中、ｎ＝１の場合、
Ｒ1 はフェナントリル基、チエニル基、ジベンゾフリル基、未置換もしくは炭素原子数１ないし４のアルキル−置換されたカルバゾリル基、
またはフルオレニル基を表すか、またはＲ1 は次式ＩＩ
【化６２】
0003870387.tif 000038
で表される基を表し、
Ｒ7 、Ｒ8 、Ｒ9 、Ｒ10およびＲ11はそれぞれ互いに独立して水素原子、塩素原子、ヒドロキシ基、炭素原子数１ないし１８のアルキル基、炭素原子数１ないし１８のアルコキシ基、炭素原子数１ないし１８のアルキルチオ基、炭素原子数３ないし４のアルケニルオキシ基、炭素原子数３ないし４のアルキニルオキシ基、フェニル基、ベンゾイル基、ベンゾイルオキシ基または次式
【化６３】
0003870387.tif 000039
で表される基を表し、
【００６２】
Ｒ20は水素原子を表し、
Ｒ21は水素原子、フェニル基または炭素原子数１ないし１８のアルキル基を表すか、またはＲ20およびＲ21は、結合する炭素原子と一緒になって、未置換もしくは１ないし３個の炭素原子数１ないし４のアルキル基によって置換されたシクロヘキシレン環を表し、
Ｒ22は水素原子または炭素原子数１ないし４のアルキル基を表し、また
Ｒ23は水素原子、炭素原子数１ないし１２のアルカノイル基またはベンゾイル基を表す。］で表される少なくとも１種の化合物を含有するものである。
【００６３】
特に好ましい組成物は、成分（ｂ）として式Ｉ
［式中、ｎ＝１の場合、
Ｒ7 、Ｒ8 、Ｒ9 、Ｒ10およびＲ11はそれぞれ互いに独立して水素原子、炭素原子数１ないし１２のアルキル基、炭素原子数１ないし４のアルキルチオ基またはフェニル基を表す。］で表される少なくとも１種の化合物を含有するものである。
【００６４】
特に興味深い組成物は、成分（ｂ）として式Ｉ［式中、
Ｒ2 、Ｒ3 、Ｒ4 およびＲ5 はそれぞれ互いに独立して水素原子、塩素原子、炭素原子数１ないし１８のアルキル基、ベンジル基、フェニル基、炭素原子数５ないし８のシクロアルキル基、炭素原子数１ないし１８のアルコキシ基、炭素原子数１ないし１８のアルキルチオ基、炭素原子数１ないし１８のアルカノイルオキシ基、炭素原子数１ないし１８のアルカノイルアミノ基、炭素原子数３ないし１８のアルケノイルオキシ基またはベンゾイルオキシ基を表すか、またはＲ2 およびＲ3 、もしくはＲ3 およびＲ4 、もしくはＲ4 およびＲ5 は、結合する炭素原子と一緒になって、ベンゼン環を形成し、Ｒ4 はさらに−（ＣＨ2 ）p −ＣＯＲ15または−（ＣＨ2 ）q ＯＨを表すか、またはＲ3 、Ｒ5 およびＲ6 が水素原子を表す場合、Ｒ4 はさらに式ＩＩＩで表される基を表し、
Ｒ15はヒドロキシ基、炭素原子数１ないし１２のアルコキシ基または次式
【化６４】
0003870387.tif 000040
で表される基を表し、
Ｒ16およびＲ17はメチル基を表すか、または結合する炭素原子と一緒になって、未置換もしくは１ないし３個の炭素原子数１ないし４のアルキル基によって置換された炭素原子数５ないし８のシクロアルキリデン環を表し、
Ｒ24およびＲ25はそれぞれ互いに独立して水素原子または炭素原子数１ないし１２のアルキル基を表し、
ｐは１または２を表し、また
ｑは２、３、４、５または６を表す。］で表される少なくとも１種の化合物を含有するものである。
【００６５】
他の特に興味深い組成物は、成分（ｂ）として式Ｉ［式中、Ｒ2 、Ｒ3 、Ｒ4 およびＲ5 のうち少なくとも二つは水素原子を表す。］で表される少なくとも１種の化合物を含有するものである。
特に興味深い組成物は、特に成分（ｂ）として式Ｉ［式中、Ｒ3 およびＲ5 は水素原子を表す。］で表される少なくとも１種の化合物を含有するものである。
【００６６】
大変特に興味深い組成物は、成分（ｂ）として式Ｉ［式中、
Ｒ2 は炭素原子数１ないし４のアルキル基を表し、
Ｒ3 は水素原子を表し、
Ｒ4 は炭素原子数１ないし４のアルキル基を表すか、またはＲ6 が水素原子を表す場合、Ｒ4 はさらに式ＩＩＩで表される基を表し、
Ｒ5 は水素原子を表し、また
Ｒ16およびＲ17は、結合する炭素原子と一緒になって、シクロヘキシリデン基を表す。］で表される少なくとも１種の化合物を含有するものである。
【００６７】
以下の化合物は、新規組成物において成分（ｂ）として特に適しているベンゾフラノ−２−オン型の例である。
３−［４−（２−アセトキシエトキシ）フェニル］−５，７−ジ−第三ブチルベンゾフラノ−２−オン、
５，７−ジ−第三ブチル−３−［４−（２−ステアロイルオキシエトキシ）フェニル］ベンゾフラノ−２−オン、
３，３’−ビス［５，７−ジ−第三ブチル−３−（４−［２−ヒドロキシエトキシ］フェニル）ベンゾフラノ−２−オン］、
５，７−ジ−第三ブチル−３−（４−エトキシフェニル）ベンゾフラノ−２−オン］、
３−（４−アセトキシ−３，５−ジメチルフェニル）−５，７−ジ−第三ブチルベンゾフラノ−２−オン］、
３−（３，５−ジメチル−４−ピバロイルオキシフェニル）−５，７−ジ−第三ブチルベンゾフラノ−２−オン、
５，７−ジ−第三ブチル−３−フェニルベンゾフラノ−２−オン、
５，７−ジ−第三ブチル−３−（３，４−ジメチルフェニル）ベンゾフラノ−２−オン、
５，７−ジ−第三ブチル−３−（２，３−ジメチルフェニル）ベンゾフラノ−２−オン。
【００６８】
他の特に興味深い組成物は、特に次式Ｖ
【化６５】
0003870387.tif 000041
［式中、
Ｒ2 は水素原子または炭素原子数１ないし６のアルキル基を表し、
Ｒ3 は水素原子を表し、
Ｒ4 は水素原子または炭素原子数１ないし６のアルキル基を表し、
Ｒ5 は水素原子を表し、
Ｒ7 、Ｒ8 、Ｒ9 、Ｒ10およびＲ11はそれぞれ互いに独立して水素原子、炭素原子数１ないし４のアルキル基または炭素原子数１ないし４のアルコキシ基を表し、但しＲ7 、Ｒ8 、Ｒ9 、Ｒ10またはＲ11のうち少なくとも二つは水素原子を表す。］で表される少なくとも１種の化合物の成分（ｂ）を含有するものである。
【００６９】
大変特に好ましい組成物は成分（ｂ）として次式ＶａまたはＶｂ
【化６６】
0003870387.tif 000042
で表される少なくとも１種の化合物または式ＶａおよびＶｂで表される二つの化合物の混合物を含有するものである。
【００７０】
新規組成物において成分（ｂ）として使用されるベンゾフラノ−２−オン型化合物は、文献において知られており、またそれらの製造は、なかんずく、以下の合衆国特許において記載されている、Ｕ．Ｓ．  ４３２５８６３、Ｕ．Ｓ．  ４３８８２４４、Ｕ．Ｓ．  ５１７５３１２、Ｕ．Ｓ．  ５２５２６４３、Ｕ．Ｓ．  ５２１６０５２、Ｕ．Ｓ．  ５３６９１５９、Ｕ．Ｓ．  ５４８８１１７、Ｕ．Ｓ．  ５３５６９６６、Ｕ．Ｓ．  ５３６７００８、Ｕ．Ｓ．  ５４２８１６２。
成分（ｂ）は、抽出媒体との永続的な接触にあるポリオレフィンを安定化するために適している。
【００７１】
ポリオレフィンの代表的な例は以下のものである。
１．モノオレフィンおよびジオレフィンのポリマー、例えばポリプロピレン、ポリイソブチレン、ポリブテ−１−エン、ポリ−４−メチルペンテ−１−エン、ポリイソプレンまたはポリブタジエン、並びにシクロオレフィン、例えばシクロペンテンまたはノルボルネンのポリマー、ポリエチレン（所望に架橋されることができる。）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）。
【００７２】
ポリオレフィン、すなわち前段落において例示されたモノオレフィンのポリマー、好ましくはポリエチレンおよびポリプロピレンは、異なった、および特に以下の方法によって製造されることができる。
ａ）ラジカル重合（通常、高圧下および高温で）。
ｂ）触媒重合であって、通常１種またはそれ以上の周期表のＩＶｂ、Ｖｂ、ＶＩｂまたはＶＩＩＩ群の金属原子を含む触媒を使用するもの。これらの金属原子は通常１個またはそれ以上の、代表的にはπ−またはσ−配位し得るオキシド、ハライド、アルコレート、エステル、エーテル、アミン、アルキル、アルケニルおよび／またはアリールのようなリガンドを有する。これらの金属錯体は遊離形態で、または代表的には活性化された塩化マグネシウム、塩化チタン（ＩＩＩ）、アルミナまたはケイ素オキシドのような基材上に固定され得る。これらの触媒は重合媒体中に可溶または不溶であり得る。触媒は重合においてそれら自身によって使用されることができ、または代表的には金属アルキル、金属ヒドライド、金属アルキルハライド、金属アルキルオキシドまたは金属アルキルオキサンのようなさらなる活性化剤が使用され得、該金属原子は周期表のＩａ、ＩＩａおよび／またはＩＩＩａ群の元素である。活性化剤はさらなるエステル、エーテル、アミンまたはシリルエーテル基を用いて都合よく変性され得る。これらの触媒系は通常、Ｐｈｉｌｌｉｐｓ、Ｓｔａｎｄａｒｄ  Ｏｉｌ  Ｉｎｄｉａｎａ、Ｚｉｅｇｌｅｒ（−Ｎａｔｔａ）、ＴＮＺ（ＤｕＰｏｎｔ）、メタロセンまたはシングルサイト触媒（ｓｉｎｇｌｅ  ｓｉｔｅ  ｃａｔａｌｙｓｔ）（ＳＳＣ）と命名されている。
【００７３】
２．１）以下で言及されたポリマーの混合物、例えばポリプロピレンのポリイソブチレンとの混合物、ポリプロピレンとポリエチレン（例えばＰＰ／ＨＤＰＥ、ＰＰ／ＬＤＰＥ）および異なる型のポリエチレンの混合物（例えばＬＤＰＥ／ＨＤＰＥ）。
【００７４】
３．モノオレフィンおよびジオレフィンの相互または他のビニルモノマーとのコポリマー、例えばエチレン／プロピレンコポリマー、線状低密度ポリエチレン（ＬＬＤＰＥ）およびそれらの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／ビニルアセテートコポリマーおよびそれらの一酸化炭素とのコポリマーまたはエチレン／アクリル酸コポリマーおよびそれらの塩（アイオノマー）並びにエチレンのプロピレンおよびヘキサジエン、ジシクロペンタジエンまたはエチリデン−ノルボルネンのようなジエンとのターポリマー、
およびそのようなコポリマー相互および１）において上述されたポリマーとの混合物、例えばポリプロピレン／エチレン−プロピレンコポリマー、ＬＤＰＥ／エチレン−ビニルアセテートコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらの他のポリマー、例えばポリアミドとの混合物。
【００７５】
４．炭化水素樹脂（例えば炭素原子数５ないし９）であって、それらの水素化変性物（例えば粘着付与剤）を含むもの、およびポリアルキレンおよび澱粉の混合物。
好ましいポリオレフィンは、ポリエチレンまたはポリプロピレンおよびモノ−およびジオレフィンとのそれらのコポリマーである。
【００７６】
特に強調されるべきものは、サーモプラスト（ｔｈｅｒｍｏｐｌａｓｔ）を加工することにおいて生じるような、ポリオレフィンの酸化および熱分解に対する成分（ｂ）の作用である。さらにこの方法において安定化されるポリオレフィンは、それらが永続的な接触にある抽出媒体への優れた化学耐性によって特徴づけられる。
成分（ｂ）は、安定化されるポリオレフィンに、安定化されるポリオレフィンの重量に基づいて０．０００５ないし５％、特に０．００１ないし２％、代表的に０．０１ないし２％の量で好ましく添加される。
成分（ｂ）に加えて、新規組成物はさらなる補助安定剤（添加剤）を含有することができ、その例は以下のものである。
【００７７】
１．酸化防止剤
１．１．アルキル化モノフェノール、例えば、
２，６−ジ−第三ブチル−４−メチルフェノール、
２−第三ブチル−４，６−ジメチルフェノール、
２，６−ジ−第三ブチル−４−エチルフェノール、
２，６−ジ−第三ブチル−４−ｎ−ブチルフェノール、
２，６−ジ−第三ブチル−４−イソブチルフェノール、
２，６−ジシクロペンチル−４−メチルフェノール、
２−（α−メチルシクロヘキシル）−４，６−ジメチルフェノール、
２，６−ジオクタデシル−４−メチルフェノール、
２，４，６−トリシクロヘキシルフェノール、
２，６−ジ−第三ブチル−４−メトキシメチルフェノール、
直鎖または側鎖において枝分れ鎖したノニルフェノール、例えば、
２，６−ジ−ノニル−４−メチルフェノール、
２，４−ジメチル−６−（１’−メチルウンデシ−１’−イル）フェノール、
２，４−ジメチル−６−（１’−メチルヘプタデシ−１’−イル）フェノール、
２，４−ジメチル−６−（１’−メチルトリデシ−１’−イル）フェノールおよびそれらの混合物。
【００７８】
１．２．アルキルチオメチルフェノール、例えば、
２，４−ジオクチルチオメチル−６−第三ブチルフェノール、
２，４−ジオクチルチオメチル−６−メチルフェノール、
２，４−ジオクチルチオメチル−６−エチルフェノール、
２，６−ジ−ドデシルチオメチル−４−ノニルフェノール。
【００７９】
１．３．ヒドロキノンおよびアルキル化ヒドロキノン、例えば、
２，６−ジ−第三ブチル−４−メトキシフェノール、
２，５−ジ−第三ブチルヒドロキノン、
２，５−ジ−第三アミルヒドロキノン、
２，６−ジ−フェニル−４−オクタデシルオキシフェノール、
２，６−ジ−第三ブチルヒドロキノン、
２，５−ジ−第三ブチル−４−ヒドロキシアニソール、
３，５−ジ−第三ブチル−４−ヒドロキシアニソール、
３，５−ジ−第三ブチル−４−ヒドロキシフェニルステアレート、
ビス（３，５−ジ−第三ブチル−４−ヒドロキシフェニル）アジペート。
【００８０】
１．４．トコフェロール、例えば、
α−トコフェロール、β−トコフェロール、γ−トコフェロール、
δ−トコフェロールおよびそれらの混合物（ビタミンＥ）。
１．５．ヒドロキシル化チオジフェニルエーテル、例えば、
２，２’−チオビス（６−第三ブチル−４−メチルフェノール）、
２，２’−チオビス（４−オクチルフェノール）、
４，４’−チオビス（６−第三ブチル−３−メチルフェノール）、
４，４’−チオビス（６−第三ブチル−２−メチルフェノール）、
４，４’−チオビス（３，６−ジ−第二アミルフェノール）、
４，４’−ビス（２，６−ジメチル−４−ヒドロキシフェニル）ジスルフィド。
【００８１】
１．６．アルキリデンビスフェノール、例えば、
２，２’−メチレンビス（６−第三ブチル−４−メチルフェノール）、
２，２’−メチレンビス（６−第三ブチル−４−エチルフェノール）、
２，２’−メチレンビス［４−メチル−６−（α−メチルシクロヘキシル）フェノール］、
２，２’−メチレンビス（４−メチル−６−シクロヘキシルフェノール）、
２，２’−メチレンビス（６−ノニル−４−メチルフェノール）、
２，２’−メチレンビス（４，６−ジ−第三ブチルフェノール）、
２，２’−エチリデンビス（４，６−ジ−第三ブチルフェノール）、
２，２’−エチリデンビス（６−第三ブチル−４−イソブチルフェノール）、
２，２’−メチレンビス［６−（α−メチルベンジル）−４−ノニルフェノール］、
２，２’−メチレンビス［６−（α，α−ジメチルベンジル）−４−ノニルフェノール］、
４，４’−メチレンビス（２，６−ジ−第三ブチルフェノール）、
４，４’−メチレンビス（６−第三ブチル−２−メチルフェノール）、
１，１−ビス（５−第三ブチル−４−ヒドロキシ−２−メチルフェニル）ブタン、
２，６−ビス（３−第三ブチル−５−メチル−２−ヒドロキシベンジル）−４−メチルフェノール、
１，１，３−トリス（５−第三ブチル−４−ヒドロキシ−２−メチルフェニル）ブタン、
１，１−ビス（５−第三ブチル−４−ヒドロキシ−２−メチル−フェニル）−３−ｎ−ドデシルメルカプトブタン、
エチレングリコールビス［３，３−ビス（３’−第三ブチル−４’−ヒドロキシフェニル）ブチレート］、
ビス（３−第三ブチル−４−ヒドロキシ−５−メチルフェニル）ジシクロペンタジエン、
ビス［２−（３’−第三ブチル−２’−ヒドロキシ−５’−メチルベンジル）−６−第三ブチル−４−メチルフェニル］テレフタレート、
１，１−ビス（３，５−ジメチル−２−ヒドロキシフェニル）ブタン、
２，２−ビス（３，５−ジ−第三ブチル−４−ヒドロキシフェニル）プロパン、
２，２−ビス（５−第三ブチル−４−ヒドロキシ−２−メチルフェニル）−４−ｎ−ドデシルメルカプトブタン、
１，１，５，５−テトラキス（５−第三ブチル−４−ヒドロキシ−２−メチルフェニル）ペンタン。
【００８２】
１．７．Ｏ−、Ｎ−およびＳ−ベンジル化合物、例えば、
３，５，３’，５’−テトラ−第三ブチル−４，４’−ジヒドロキシジベンジルエーテル、
オクタデシル−４−ヒドロキシ−３，５−ジメチルベンジルメルカプトアセテート、
トリデシル−４−ヒドロキシ−３，５−ジ−第三ブチルベンジルメルカプトアセテート、
トリス（３，５−ジ−第三ブチル−４−ヒドロキシベンジル）アミン、
ビス（４−第三ブチル−３−ヒドロキシ−２，６−ジメチルベンジル）ジチオテレフタレート、
ビス（３，５−ジ−第三ブチル−４−ヒドロキシベンジル）スルフィド、
イソオクチル−３，５−ジ−第三ブチル−４−ヒドロキシベンジルメルカプトアセテート。
【００８３】
１．８．ヒドロキシベンジル化マロネート、例えば、
ジ−オクタデシル−２，２−ビス（３，５−ジ−第三ブチル−２−ヒドロキシベンジル）マロネート、
ジ−オクタデシル−２−（３−第三ブチル−４−ヒドロキシ−５−メチルベンジル）マロネート、
ジ−ドデシルメルカプトエチル−２，２−ビス（３，５−ジ−第三ブチル−４−ヒドロキシベンジル）マロネート、
ビス［４−（１，１，３，３−テトラメチルブチル）フェニル］−２，２−ビス（３，５−ジ−第三ブチル−４−ヒドロキシベンジル）マロネート。
【００８４】
１．９．芳香族ヒドロキシベンジル化合物、例えば、
１，３，５−トリス（３，５−ジ−第三ブチル−４−ヒドロキシベンジル）−２，４，６−トリメチルベンゼン、
１，４−ビス（３，５−ジ−第三ブチル−４−ヒドロキシベンジル）−２，３，５，６−テトラメチルベンゼン、
２，４，６−トリス（３，５−ジ−第三ブチル−４−ヒドロキシベンジル）フェノール。
【００８５】
１．１０．トリアジン化合物、例えば
２，４−ビス（オクチルメルカプト）−６−（３，５−ジ−第三ブチル−４−ヒドロキシアニリノ）−１，３，５−トリアジン、
２−オクチルメルカプト−４，６−ビス（３，５−ジ−第三ブチル−４−ヒドロキシアニリノ）−１，３，５−トリアジン、
２−オクチルメルカプト−４，６−ビス（３，５−ジ−第三ブチル−４−ヒドロキシフェノキシ）−１，３，５−トリアジン、
２，４，６−トリス（３，５−ジ−第三ブチル−４−ヒドロキシフェノキシ）−１，２，３−トリアジン、
１，３，５−トリス（３，５−ジ−第三ブチル−４−ヒドロキシベンジル）イソシアヌレート、
１，３，５−トリス（４−第三ブチル−３−ヒドロキシ−２，６−ジメチルベンジル）イソシアヌレート、
２，４，６−トリス（３，５−ジ−第三ブチル−４−ヒドロキシフェニルエチル）−１，３，５−トリアジン、
１，３，５−トリス（３，５−ジ−第三ブチル−４−ヒドロキシフェニルプロピオニル）ヘキサヒドロ−１，３，５−トリアジン、
１，３，５−トリス（３，５−ジシクロヘキシル−４−ヒドロキシベンジル）イソシアヌレート。
【００８６】
１．１１．ベンジルホスホネート、例えば、
ジメチル−２，５−ジ−第三ブチル−４−ヒドロキシベンジルホスホネート、
ジエチル−３，５−ジ−第三ブチル−４−ヒドロキシベンジルホスホネート、
ジオクタデシル−３，５−ジ−第三ブチル−４−ヒドロキシベンジルホスホネート、
ジオクタデシル−５−第三ブチル−４−ヒドロキシ−３−メチルベンジルホスホネート、
３，５−ジ−第三ブチル−４−ヒドロキシベンジルホスホン酸のモノエチルエステルのカルシウム塩。
１．１２．アシルアミノフェノール、例えば、
４−ヒドロキシラウラニリド、４−ヒドロキシステアラニリド、
オクチルＮ−（３，５−ジ−第三ブチル−４−ヒドロキシフェニル）カルバメート。
【００８７】
１．１３．β−（３，５−ジ−第三ブチル−４−ヒドロキシフェニル）プロピオン酸の以下の一価または多価アルコールとのエステル、
アルコール例、メタノール、エタノール、ｎ−オクタノール、
ｉ−オクタノール、オクタデカノール、１，６−ヘキサンジオール、
１，９−ノナンジオール、エチレングリコール、１，２−プロパンジオール、
ネオペンチルグリコール、チオジエチレングリコール、ジエチレングリコール、
トリエチレングリコール、ペンタエリトリトール、
トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【００８８】
１．１４．β−（５−第三ブチル−４−ヒドロキシ−３−メチルフェニル）プロピオン酸の以下の一価または多価アルコールとのエステル、
アルコール例、メタノール、エタノール、ｎ−オクタノール、
ｉ−オクタノール、オクタデカノール、１，６−ヘキサンジオール、
１，９−ノナンジオール、エチレングリコール、１，２−プロパンジオール、
ネオペンチルグリコール、チオジエチレングリコール、ジエチレングリコール、
トリエチレングリコール、ペンタエリトリトール、
トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【００８９】
１．１５．β−（３，５−ジシクロヘキシル−４−ヒドロキシフェニル）プロピオン酸の以下の一価または多価アルコールとのエステル、
アルコール例、メタノール、エタノール、オクタノール、オクタデカノール、
１，６−ヘキサンジオール、１，９−ノナンジオール、エチレングリコール、
１，２−プロパンジオール、ネオペンチルグリコール、
チオジエチレングリコール、ジエチレングリコール、トリエチレングリコール、
ペンタエリトリトール、トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【００９０】
１．１６．３，５−ジ−第三ブチル−４−ヒドロキシフェニル酢酸の以下の一価または多価アルコールとのエステル、
アルコール例、メタノール、エタノール、オクタノール、オクタデカノール、
１，６−ヘキサンジオール、１，９−ノナンジオール、エチレングリコール、
１，２−プロパンジオール、ネオペンチルグリコール、
チオジエチレングリコール、ジエチレングリコール、トリエチレングリコール、
ペンタエリトリトール、トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【００９１】
１．１７．β−（３，５−ジ−第三ブチル−４−ヒドロキシフェニル）プロピオン酸のアミド、例えば
Ｎ，Ｎ’−ビス（３，５−ジ−第三ブチル−４−ヒドロキシフェニルプロピオニル）ヘキサメチレンジアミド、
Ｎ，Ｎ’−ビス（３，５−ジ−第三ブチル−４−ヒドロキシフェニルプロピオニル）トリメチレンジアミド、
Ｎ，Ｎ’−ビス（３，５−ジ−第三ブチル−４−ヒドロキシフェニルプロピオニル）ヒドラジド、
Ｎ，Ｎ’−ビス［２−（３−［３，５−ジ−第三ブチル−４−ヒドロキシフェニル］プロピオニルオキシ）エチル］オキサミド（Ｕｎｉｒｏｙａｌによって供給されるＮａｕｇａｒｄR ＸＬ−１）。
１．１８．アスコルビン酸（ビタミンＣ）。
【００９２】
１．１９．アミン酸化防止剤、例えば、
Ｎ，Ｎ’−ジ−イソプロピル−ｐ−フェニレンジアミン、
Ｎ，Ｎ’−ジ−第二ブチル−ｐ−フェニレンジアミン、
Ｎ，Ｎ’−ビス（１，４−ジメチルペンチル）−ｐ−フェニレンジアミン、
Ｎ，Ｎ’−ビス（１−エチル−３−メチルペンチル）−ｐ−フェニレンジアミン、
Ｎ，Ｎ’−ビス（１−メチルヘプチル）−ｐ−フェニレンジアミン、
Ｎ，Ｎ’−ジシクロヘキシル−ｐ−フェニレンジアミン、
Ｎ，Ｎ’−ジフェニル−ｐ−フェニレンジアミン、
Ｎ，Ｎ’−ビス（２−ナフチル）−ｐ−フェニレンジアミン、
Ｎ−イソプロピル−Ｎ’−フェニル−ｐ−フェニレンジアミン、
Ｎ−（１，３−ジメチルブチル）−Ｎ’−フェニル−ｐ−フェニレンジアミン、
Ｎ−（１−メチルヘプチル）−Ｎ’−フェニル−ｐ−フェニレンジアミン、
Ｎ−シクロヘキシル−Ｎ’−フェニル−ｐ−フェニレンジアミン、
４−（ｐ−トルエンスルファモイル）ジフェニルアミン、
Ｎ，Ｎ’−ジメチル−Ｎ，Ｎ’−ジ−第二ブチル−ｐ−フェニレンジアミン、
ジフェニルアミン、Ｎ−アリルジフェニルアミン、
４−イソプロポキシジフェニルアミン、
Ｎ−フェニル−１−ナフチルアミン、
Ｎ−（４−第三オクチルフェニル）−１−ナフチルアミン、
Ｎ−フェニル−２−ナフチルアミン、
オクチル化ジフェニルアミン、例えば
ｐ，ｐ’−ジ−第三オクチルジフェニルアミン、
４−ｎ−ブチルアミノフェノール、
４−ブチリルアミノフェノール、
４−ノナノイルアミノフェノール、
４−ドデカノイルアミノフェノール、
４−オクタデカノイルアミノフェノール、
ビス（４−メトキシフェニル）アミン、
２，６−ジ−第三ブチル−４−ジメチルアミノメチルフェノール、
２，４’−ジアミノジフェニルメタン、
４，４’−ジアミノジフェニルメタン、
Ｎ，Ｎ，Ｎ’，Ｎ’−テトラメチル−４，４’−ジアミノジフェニルメタン、
１，２−ビス［（２−メチルフェニル）アミノ］エタン、
１，２−ビス（フェニルアミノ）プロパン、
（ｏ−トルイル）ビグアニド、
ビス［４−（１’，３’−ジメチルブチル）フェニル］アミン、
第三オクチル化Ｎ−フェニル−１−ナフチルアミン、
モノ−およびジアルキル化第三ブチル／第三オクチルジフェニルアミンの混合物、
モノ−およびジアルキル化ノニルジフェニルアミンの混合物、
モノ−およびジアルキル化ドデシルジフェニルアミンの混合物、
モノ−およびジアルキル化イソプロピル／イソヘキシルジフェニルアミンの混合物、
モノ−およびジアルキル化第三ブチルジフェニルアミンの混合物、
２，３−ジヒドロ−３，３−ジメチル−４Ｈ−１，４−ベンゾチアジン、
フェノチアジン、
モノ−およびジアルキル化第三ブチル／第三オクチルフェノチアジンの混合物、
モノ−およびジアルキル化第三オクチルフェノチアジンの混合物、
Ｎ−アリルフェノチアジン、
Ｎ，Ｎ，Ｎ’，Ｎ’−テトラフェニル−１，４−ジアミノブテ−２−エン、
Ｎ，Ｎ−ビス（２，２，６，６−テトラメチル−ピペリジ−４−イル）ヘキサメチレンジアミン、
ビス（２，２，６，６−テトラメチルピペリジ−４−イル）セバケート、
２，２，６，６−テトラメチルピペリジノ−４−オン、
２，２，６，６−テトラメチルピペリジノ−４−オル。
【００９３】
２．ＵＶ吸収剤および光安定剤
２．１．２−（２’−ヒドロキシフェニル）ベンゾトリアゾール、例えば、
２−（２’−ヒドロキシ−５’−メチルフェニル）ベンゾトリアゾール、
２−（３’，５’−ジ−第三ブチル−２’−ヒドロキシフェニル）ベンゾトリアゾール、
２−（５’−第三ブチル−２’−ヒドロキシフェニル）ベンゾトリアゾール、
２−（２’−ヒドロキシ−５’−（１，１，３，３−テトラメチルブチル）フェニル）ベンゾトリアゾール、
２−（３’，５’−ジ−第三ブチル−２’−ヒドロキシフェニル）−５−クロロ−ベンゾトリアゾール、
２−（３’−第三ブチル−２’−ヒドロキシ−５’−メチルフェニル）−５−クロロ−ベンゾトリアゾール、
２−（３’−第二ブチル−５’−第三ブチル−２’−ヒドロキシフェニル）ベンゾトリアゾール、
２−（２’−ヒドロキシ−４’−オクチルオキシフェニル）ベンゾトリアゾール、
２−（３’，５’−ジ−第三アミル−２’−ヒドロキシフェニル）ベンゾトリアゾール、
２−（３’，５’−ビス（α，α−ジメチルベンジル）−２’−ヒドロキシフェニル）ベンゾトリアゾール、
２−（３’−第三ブチル−２’−ヒドロキシ−５’−（２−オクチルオキシカルボニルエチル）フェニル）−５−クロロ−ベンゾトリアゾール、
２−（３’−第三ブチル−５’−［２−（２−エチルヘキシルオキシ）−カルボニルエチル］−２’−ヒドロキシフェニル）−５−クロロ−ベンゾトリアゾール、
２−（３’−第三ブチル−２’−ヒドロキシ−５’−（２−メトキシカルボニルエチル）フェニル）−５−クロロ−ベンゾトリアゾール、
２−（３’−第三ブチル−２’−ヒドロキシ−５’−（２−メトキシカルボニルエチル）フェニル）ベンゾトリアゾール、
２−（３’−第三ブチル−２’−ヒドロキシ−５’−（２−オクチルオキシカルボニルエチル）フェニル）ベンゾトリアゾール、
２−（３’−第三ブチル−５’−［２−（２−エチルヘキシルオキシ）カルボニルエチル］−２’−ヒドロキシフェニル）ベンゾトリアゾール、
２−（３’−ドデシル−２’−ヒドロキシ−５’−メチルフェニル）ベンゾトリアゾール、
２−（３’−第三ブチル−２’−ヒドロキシ−５’−（２−イソオクチルオキシカルボニルエチル）フェニル）ベンゾトリアゾール、
２，２’−メチレン−ビス［４−（１，１，３，３−テトラメチルブチル）−６−ベンゾトリアゾリ−２−イルフェノール］、
２−［３’−第三ブチル−５’−（２−メトキシカルボニルエチル）−２’−ヒドロキシフェニル］−２Ｈ−ベンゾトリアゾールのポリエチレングリコール３００とのエステル交換生成物、
式［Ｒ−ＣＨ2 ＣＨ2 −ＣＯＯＣＨ2 ＣＨ2 ］2 −［式中、Ｒは３’−第三ブチル−４’−ヒドロキシ−５’−２Ｈ−ベンゾトリアゾリ−２−イルフェニル基を表す。］で表される基、
２−［２’−ヒドロキシ−３’−（α，α−ジメチルベンジル）−５’−（１，１，３，３−テトラメチルブチル）フェニル］ベンゾトリアゾール、
２−［２’−ヒドロキシ−３’−（１，１，３，３−テトラメチルブチル）−５’−（α，α−ジメチルベンジル）フェニル］ベンゾトリアゾール。
【００９４】
２．２．２−ヒドロキシベンゾフェノン、例えば、
４−ヒドロキシ、４−メトキシ、４−オクチルオキシ、４−デシルオキシ、
４−ドデシルオキシ、４−ベンジルオキシ、４，２’，４’−トリヒドロキシおよび２’−ヒドロキシ−４，４’−ジメトキシ誘導体。
【００９５】
２．３．置換および未置換安息香酸のエステル、例えば、
４−第三ブチル−フェニルサリチレート、フェニルサリチレート、
オクチルフェニルサリチレート、ジベンゾイルレゾルシノール、
ビス（４−第三ブチルベンゾイル）レゾルシノール、
ベンゾイルレゾルシノール、
２，４−ジ−第三ブチルフェニル−３，５−ジ−第三ブチル−４−ヒドロキシベンゾエート、
ヘキサデシル−３，５−ジ−第三ブチル−４−ヒドロキシベンゾエート、
オクタデシル−３，５−ジ−第三ブチル−４−ヒドロキシベンゾエート、
２−メチル−４，６−ジ−第三ブチルフェニル−３，５−ジ−第三ブチル−４−ヒドロキシベンゾエート。
【００９６】
２．４．アクリレート、例えば、
エチル−α−シアノ−β，β−ジフェニルアクリレート、
イソオクチル−α−シアノ−β，β−ジフェニルアクリレート、
メチル−α−カルボメトキシシンナメート、
メチル−α−シアノ−β−メチル−ｐ−メトキシシンナメート、
ブチル−α−シアノ−β−メチル−ｐ−メトキシシンナメート、
メチル−α−カルボメトキシ−ｐ−メトキシシンナメートおよび
Ｎ−（β−カルボメトキシ−β−シアノビニル）−２−メチルインドリン。
【００９７】
２．５．ニッケル化合物、例えば、
２，２’−チオ−ビス［４−（１，１，３，３−テトラメチルブチル）フェノール］のニッケル錯体、例えば１：１または１：２錯体であって、ｎ−ブチルアミン、トリエタノールアミンまたはＮ−シクロヘキシルジエタノールアミンのようなさらなる配位子を伴うまたは伴わないもの、
ニッケルジブチルジチオカルバメート、
４−ヒドロキシ−３，５−ジ−第三ブチルベンジルホスホン酸のモノアルキルエステル、例えばメチルまたはエチルエステルのニッケル塩、
例えば２−ヒドロキシ−４−メチルフェニルウンデシルケトキシムのようなケトキシムのニッケル錯体、
１−フェニル−４−ラウロイル−５−ヒドロキシピラゾールのニッケル錯体であって、さらなる配位子を伴うまたは伴わないもの。
【００９８】
２．６．立体障害アミン、例えば、
ビス（２，２，６，６−テトラメチル−４−ピペリジル）セバケート、
ビス（２，２，６，６−テトラメチル−４−ピペリジル）スクシネート、
ビス（１，２，２，６，６−ペンタメチル−４−ピペリジル）セバケート、
ビス（１−オクチルオキシ−２，２，６，６−テトラメチル−４−ピペリジル）セバケート、
ビス（１，２，２，６，６−ペンタメチル−４−ピペリジル）−ｎ−ブチル−３，５−ジ−第三ブチル−４−ヒドロキシベンジルマロネート、
１−（２−ヒドロキシエチル）−２，２，６，６−テトラメチル−４−ヒドロキシピペリジンおよびコハク酸の縮合生成物、
Ｎ，Ｎ’−ビス（２，２，６，６−テトラメチル−４−ピペリジル）ヘキサメチレンジアミンおよび４−第三オクチルアミノ−２，６−ジクロロ−１，３，５−トリアジンの直鎖または環式縮合生成物、
トリス（２，２，６，６−テトラメチル−４−ピペリジル）ニトリロトリアセテート、
テトラキス（２，２，６，６−テトラメチル−４−ピペリジル）−１，２，３，４−ブタン−テトラカルボキシレート、
１，１’−（１，２−エタンジイル）ビス（３，３，５，５−テトラメチルピペラジノン）、
４−ベンゾイル−２，２，６，６−テトラメチルピペリジン、
４−ステアリルオキシ−２，２，６，６−テトラメチルピペリジン、
ビス（１，２，２，６，６−ペンタメチルピペリジル）−２−ｎ−ブチル−２−（２−ヒドロキシ−３，５−ジ−第三ブチルベンジル）マロネート、
３−ｎ−オクチル−７，７，９，９−テトラメチル−１，３，８−トリアザ−スピロ［４．５］デカン−２，４−ジオン、
ビス（１−オクチルオキシ−２，２，６，６−テトラメチルピペリジル）セバケート、
ビス（１−オクチルオキシ−２，２，６，６−テトラメチルピペリジル）スクシネート、
Ｎ，Ｎ’−ビス（２，２，６，６−テトラメチル−４−ピペリジル）ヘキサメチレンジアミンおよび４−モルホリノ−２，６−ジクロロ−１，３，５−トリアジンの直鎖または環式縮合生成物、
２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合生成物、
２−クロロ−４，６−ビス（４−ｎ−ブチルアミノ−１，２，２，６，６−ペンタメチルピペリジル）−１，３，５−トリアジンおよび１，２−ビス（３−アミノプロピルアミノ）エタンの縮合生成物、
８−アセチル−３−ドデシル−７，７，９，９−テトラメチル−１，３，８−トリアザ−スピロ［４．５］デカン−２，４−ジオン、
３−ドデシル−１−（２，２，６，６−テトラメチル−４−ピペリジル）ピロリジン−２，５−ジオン、
３−ドデシル−１−（１，２，２，６，６−ペンタメチル−４−ピペリジル）ピロリジン−２，５−ジオン、
４−ヘキサデシルオキシ−および４−ステアリルオキシ−２，２，６，６−テトラメチルピペリジンの混合物、
Ｎ，Ｎ’−ビス（２，２，６，６−テトラメチル−４−ピペリジル）ヘキサメチレンジアミンおよび４−シクロヘキシルアミノ−２，６−ジクロロ−１，３，５−トリアジンの縮合生成物、
１，２−ビス（３−アミノプロピルアミノ）エタンおよび２，４，６−トリクロロ−１，３，５−トリアジン並びに４−ブチルアミノ−２，２，６，６−テトラメチルピペリジンの縮合生成物（ＣＡＳ  Ｒｅｇ．  Ｎｏ．  ［１３６５０４−９６−６］）、
Ｎ−（２，２，６，６−テトラメチル−４−ピペリジル）−ｎ−ドデシルスクシンイミド、
Ｎ−（１，２，２，６，６−ペンタメチル−４−ピペリジル）−ｎ−ドデシルスクシンイミド、
２−ウンデシル−７，７，９，９−テトラメチル−１−オキサ−３，８−ジアザ−４−オキソ−スピロ［４．５］デカン、
７，７，９，９−テトラメチル−２−シクロウンデシル−１−オキサ−３，８−ジアザ−４−オキソ−スピロ［４．５］デカンおよびエピクロロヒドリンの反応生成物、
１，１−ビス（１，２，２，６，６−ペンタメチル−４−ピペリジルオキシカルボニル）−２−（４−メトキシフェニル）エタン、
Ｎ，Ｎ’−ビス−ホルミル−Ｎ，Ｎ’−ビス（２，２，６，６−テトラメチル−４−ピペリジル）ヘキサメチレンジアミン、
４−メトキシメチレン−マロン酸の１，２，２，６，６−ペンタメチル−４−ヒドロキシピペリジンとのジエステル、
ポリ［メチルプロピル−３−オキシ−４−（２，２，６，６−テトラメチル−４−ピペリジル）］シロキサン、
マレイン酸無水物−α−オレフィン−コポリマーの２，２，６，６−テトラメチル−４−アミノピペリジンまたは１，２，２，６，６−ペンタメチル−４−アミノピペリジンとの反応生成物。
【００９９】
２．７．オキサミド、例えば、
４，４’−ジオクチルオキシオキサニリド、
２，２’−ジエトキシオキサニリド、
２，２’−ジオクチルオキシ−５，５’−ジ−第三ブトキサニリド、
２，２’−ジドデシルオキシ−５，５’−ジ−第三ブトキサニリド、
２−エトキシ−２’−エチルオキサニリド、
Ｎ，Ｎ’−ビス（３−ジメチルアミノプロピル）オキサミド、
２−エトキシ−５−第三ブチル−２’−エトキサニリド、および
その２−エトキシ−２’−エチル−５，４’−ジ−第三ブトキサニリドとの混合物、
ｏ−およびｐ−メトキシ−二置換オキサニリドの混合物、および
ｏ−およびｐ−エトキシ−二置換オキサニリドの混合物。
【０１００】
２．８．２−（２−ヒドロキシフェニル）−１，３，５−トリアジン、例えば、
２，４，６−トリス（２−ヒドロキシ−４−オクチルオキシフェニル）−１，３，５−トリアジン、
２−（２−ヒドロキシ−４−オクチルオキシフェニル）−４，６−ビス（２，４−ジメチルフェニル）−１，３，５−トリアジン、
２−（２，４−ジヒドロキシフェニル）−４，６−ビス（２，４−ジメチルフェニル）−１，３，５−トリアジン、
２，４−ビス（２−ヒドロキシ−４−プロピルオキシフェニル）−６−（２，４−ジメチルフェニル）−１，３，５−トリアジン、
２−（２−ヒドロキシ−４−オクチルオキシフェニル）−４，６−ビス（４−メチルフェニル）−１，３，５−トリアジン、
２−（２−ヒドロキシ−４−ドデシルオキシフェニル）−４，６−ビス（２，４−ジメチルフェニル）−１，３，５−トリアジン、
２−（２−ヒドロキシ−４−トリデシルオキシフェニル）−４，６−ビス（２，４−ジメチルフェニル）−１，３，５−トリアジン、
２−［２−ヒドロキシ−４−（２−ヒドロキシ−３−ブチルオキシ−プロポキシ）フェニル］−４，６−ビス（２，４−ジメチル）−１，３，５−トリアジン、
２−［２−ヒドロキシ−４−（２−ヒドロキシ−３−オクチルオキシ−プロピルオキシ）フェニル］−４，６−ビス（２，４−ジメチル）−１，３，５−トリアジン、
２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、
２−［２−ヒドロキシ−４−（２−ヒドロキシ−３−ドデシルオキシ−プロポキシ）フェニル］−４，６−ビス（２，４−ジメチルフェニル）−１，３，５−トリアジン、
２−（２−ヒドロキシ−４−ヘキシルオキシ）フェニル−４，６−ジフェニル−１，３，５−トリアジン、
２−（２−ヒドロキシ−４−メトキシフェニル）−４，６−ジフェニル−１，３，５−トリアジン、
２，４，６−トリス［２−ヒドロキシ−４−（３−ブトキシ−２−ヒドロキシ−プロポキシ）フェニル］−１，３，５−トリアジン、
２−（２−ヒドロキシフェニル）−４−（４−メトキシフェニル）−６−フェニル−１，３，５−トリアジン、
２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１０１】
３．金属奪活剤、例えば、
Ｎ，Ｎ’−ジフェニルオキサミド、
Ｎ−サリチラル−Ｎ’−サリチロイルヒドラジン、
Ｎ，Ｎ’−ビス（サリチロイル）ヒドラジン、
Ｎ，Ｎ’−ビス（３，５−ジ−第三ブチル−４−ヒドロキシフェニルプロピオニル）ヒドラジン、
３−サリチロイルアミノ−１，２，４−トリアゾール、
ビス（ベンジリデン）オキサリルジヒドラジド、
オキサニリド、
イソフタロイルジヒドラジド、
セバコイルビスフェニルヒドラジド、
Ｎ，Ｎ’−ジアセチルアジポイルジヒドラジド、
Ｎ，Ｎ’−ビス（サリチロイル）オキサリルジヒドラジド、
Ｎ，Ｎ’−ビス（サリチロイル）チオプロピオニルジヒドラジド。
【０１０２】
４．ホスフィットおよびホスホナイト、例えば、
トリフェニルホスフィット、ジフェニルアルキルホスフィット、
フェニルジアルキルホスフィット、トリス（ノニルフェニル）ホスフィット、
トリラウリルホスフィット、トリオクタデシルホスフィット、
ジステアリルペンタエリトリトールジホスフィット、
トリス（２，４−ジ−第三ブチルフェニル）ホスフィット、
ジイソデシルペンタエリトリトールジホスフィット、
ビス（２，４−ジ−第三ブチルフェニル）ペンタエリトリトールジホスフィット、
ビス（２，６−ジ−第三ブチル−４−メチルフェニル）ペンタエリトリトールジホスフィット、
ジイソデシルオキシペンタエリトリトールジホスフィット、
ビス（２，４−ジ−第三ブチル−６−メチルフェニル）ペンタエリトリトールジホスフィット、
ビス（２，４，６−トリス（第三ブチルフェニル）ペンタエリトリトールジホスフィット、
トリステアリルソルビトールトリホスフィット、
テトラキス（２，４−ジ−第三ブチルフェニル）−４，４’−ビフェニレンジホスホナイト、
６−イソオクチルオキシ−２，４，８，１０−テトラ−第三ブチル−１２Ｈ−ジベンズ［ｄ，ｇ］−１，３，２−ジオキサホスホシン、
６−フルオロ−２，４，８，１０−テトラ−第三ブチル−１２−メチル−ジベンズ［ｄ，ｇ］−１，３，２−ジオキサホスホシン、
ビス（２，４−ジ−第三ブチル−６−メチルフェニル）メチルホスフィット、
ビス（２，４−ジ−第三ブチル−６−メチルフェニル）エチルホスフィット、
２，２’，２’’−ニトリロ［トリエチルトリス（３，３’，５，５’−テトラ−第三ブチル−１，１’−ビフェニル−２，２’−ジイル）ホスホファイト］、
２−エチルヘキシル（３，３’，５，５’−テトラ−第三ブチル−１，１’−ビフェニル−２，２’−ジイル）ホスフィット。
【０１０３】
５．ヒドロキシルアミン、例えば、
Ｎ，Ｎ−ジベンジルヒドロキシルアミン、
Ｎ，Ｎ−ジエチルヒドロキシルアミン、
Ｎ，Ｎ−ジオクチルヒドロキシルアミン、
Ｎ，Ｎ−ジラウリルヒドロキシルアミン、
Ｎ，Ｎ−ジテトラデシルヒドロキシルアミン、
Ｎ，Ｎ−ジヘキサデシルヒドロキシルアミン、
Ｎ，Ｎ−ジオクタデシルヒドロキシルアミン、
Ｎ−ヘキサデシル−Ｎ−オクタデシルヒドロキシルアミン、
Ｎ−ヘプタデシル−Ｎ−オクタデシルヒドロキシルアミン、
水素化牛脂アミンから誘導されたＮ，Ｎ−ジアルキルヒドロキシルアミン。
【０１０４】
６．ニトロン、例えば、
Ｎ−ベンジル−α−フェニル−ニトロン、
Ｎ−エチル−α−メチル−ニトロン、
Ｎ−オクチル−α−ヘプチル−ニトロン、
Ｎ−ラウリル−α−ウンデシル−ニトロン、
Ｎ−テトラデシル−α−トリデシル−ニトロン、
Ｎ−ヘキサデシル−α−ペンタデシル−ニトロン、
Ｎ−オクタデシル−α−ヘプタデシル−ニトロン、
Ｎ−ヘキサデシル−α−ヘプタデシル−ニトロン、
Ｎ−オクタデシル−α−ペンタデシル−ニトロン、
Ｎ−ヘプタデシル−α−ヘプタデシル−ニトロン、
Ｎ−オクタデシル−α−ヘキサデシル−ニトロン、
水素化牛脂アミンから誘導されたＮ，Ｎ−ジアルキルヒドロキシルアミンから誘導されたニトロン。
【０１０５】
７．チオ相乗剤、例えば、
ジラウリルチオジプロピオネートまたはジステアリルチオジプロピネート。
８．過酸化物捕捉剤、例えば、
β−チオジプロピオン酸のエステル、例えば、ラウリル、ステアリル、ミリスチルまたはトリデシルエステル、
メルカプトベンズイミダゾールまたは２−メルカプトベンズイミダゾールの亜鉛塩、
亜鉛ジブチルジチオカルバメート、ジオクタデシルジスルフィド、
ペンタエリトリトールテトラキス（β−ドデシルメルカプト）プロピオネート。
【０１０６】
９．ポリアミド安定剤、例えば、
ヨウ化物および／またはリン化合物と組み合せた銅塩および二価のマンガンの塩。
１０．塩基性補助安定剤、例えば、
メラミン、ポリビニルピロリドン、ジシアンジアミド、
トリアリルシアヌレート、尿素誘導体、ヒドラジン誘導体、アミン、
ポリアミド、ポリウレタン、
高級脂肪酸のアルカリ金属塩およびアルカリ土類金属塩、例えばカルシウムステアレート、亜鉛ステアレート、マグネシウムベヘネート、
マグネシウムステアレート、ナトリウムリシノレートおよび
カリウムパルミテート、アンチモンピロカテコレートまたは
錫ピロカテコレート。
【０１０７】
１１．核剤、例えば、
タルクのような無機材料、
二酸化チタン、酸化マグネシウムのような金属酸化物、
ホスフェート、カーボネートまたはサルフェートであって、好ましくはアルカリ土類金属のもの、
モノ−またはポリカルボン酸のような有機化合物およびそれらの塩、例えば、
４−第三ブチル安息香酸、アジピン酸、ジフェニル酢酸、
ナトリウムスクシネートまたはナトリウムベンゾエート、
イオン性コポリマー（”アイオノマー”）のようなポリマー性化合物。
【０１０８】
１２．充填剤および補強剤、例えば、
カルシウムカーボネート、シリケート、ガラス繊維、ガラス球、アスベスト、
タルク、カオリン、雲母、バリウムサルフェート、
金属オキシドおよびヒドロキシド、カーボンブラック、グラファイト、
木材粉末および他の天然生成物の粉末または繊維、合成繊維。
【０１０９】
１３．その他の添加剤、例えば、
可塑剤、潤滑剤、乳化剤、顔料、流動添加剤、触媒、流れ調整剤、蛍光増白剤、難燃剤、帯電防止剤および発泡剤。
【０１１０】
補助安定剤は、安定化されるポリオレフィンの全重量に基づいて、例えば０．０１ないし１０％の濃度で添加される。
タルク、カルシウムカーボネート、雲母またはカオリンのような充填剤および補強剤（表の１２項目）は、安定化されるポリオレフィンの全重量に基づいて、例えば０．０１ないし４０％の濃度でポリオレフィンに添加される。
金属ヒドロキシド、特にアルミニウムヒドロキシドまたはマグネシウムヒドロキシドのような充填剤および補強剤（表の１２項目）は、安定化されるポリオレフィンの全重量に基づいて、例えば０．０１ないし６０％の濃度でポリオレフィンに添加される。
【０１１１】
カーボンブラック充填剤は、安定化されるポリオレフィンの全重量に基づいて、都合よく０．０１ないし５％の濃度でポリオレフィンに添加される。
ガラス繊維補強剤は、安定化されるポリオレフィンの全重量に基づいて、都合よく０．０１ないし２０％の濃度でポリオレフィンに添加される。
他の好ましい組成物は、成分（ａ）および（ｂ）に加えて他の添加剤、特にフェノール系酸化防止剤、光安定剤または加工安定剤を含有する。
特に好ましい添加剤は、フェノール系酸化防止剤（表の項目１．１ないし１．１７）、ホスフィットおよびホスホナイト（表の項目４）および過酸化物捕捉化合物（表の項目８）である。
【０１１２】
特に好ましいフェノール系酸化防止剤は以下のものである。
【化６７】
0003870387.tif 000043
【化６８】
0003870387.tif 000044
【化６９】
0003870387.tif 000045
【化７０】
0003870387.tif 000046
ＩｒｇａｎｏｘR １０９８、ＩｒｇａｎｏｘR １０７６、ＩｒｇａｎｏｘR １０１０、ＩｒｇａｎｏｘR ２４５、ＩｒｇａｎｏｘR ２５９、ＩｒｇａｎｏｘR １０３５、ＩｒｇａｎｏｘR ３１１４、ＩｒｇａｎｏｘR ３１２５、ＩｒｇａｎｏｘR １３３０、ＩｒｇａｎｏｘR １２２２およびＩｒｇａｎｏｘR １４２５はＣｉｂａ−Ｇｅｉｇｙの登録商標である。
【０１１３】
特に興味深い組成物は、（ａ）抽出媒体との永続的な接触にあるポリオレフィンと、（ｂ）少なくとも１種のベンゾフラノ−２−オン型化合物と、および（ｃ）少なくとも１種のフェノール系酸化防止剤の群からの化合物とを含有するものである。
【０１１４】
特に好ましいホスフィットおよびホスホナイトは以下のものである。
トリス（２，４−ジ−第三ブチルフェニル）ホスフィット（ＩｒｇａｆｏｓR １６８、Ｃｉｂａ−Ｇｅｉｇｙ）、トリス（ノニルフェニル）ホスフィット、
【化７１】
0003870387.tif 000047
【化７２】
0003870387.tif 000048
【化７３】
0003870387.tif 000049
トリス（２，４−ジ−第三ブチルフェニル）ホスフィット［ＩｒｇａｆｏｓR １６８、Ｃｉｂａ−Ｇｅｉｇｙ］、ビス（２，４−ジ−第三ブチル−６−メチルフェニル）エチルホスフィット［ＩｒｇａｆｏｓR ３８、Ｃｉｂａ−Ｇｅｉｇｙ、式（Ｐ７）］またはテトラキス（２，４−ジ−第三ブチルフェニル）−４，４’−ビフェニレンジホスホナイト［ＩｒｇａｆｏｓR ＰＥＰ−Ｑ、Ｃｉｂａ−Ｇｅｉｇｙ、式（Ｐ８）］を使用することが大変特に好まれる。
【０１１５】
従って他の興味深い組成物は、（ａ）抽出媒体との永続的な接触にあるポリオレフィンと、（ｂ）少なくとも１種のベンゾフラノ−２−オン型化合物と、および（ｃ）少なくとも１種の有機ホスフィットまたはホスホナイトの群からの化合物とを含有するものである。
【０１１６】
ポリオレフィンを対応する成形品に加工するために推薦された慣用の安定剤の組み合わせは、フェノール系酸化防止剤とホスフィットまたはホスホナイトをベースとする第二酸化防止剤とからなる。しかしながら、支持体および加工に特有であるが、多くのポリオレフィン加工機は、２８０℃以上の高い温度範囲において加工を行うことが強いられる。高温用途、とくに３００℃以上の温度範囲について特に適しているベンゾフラノ−２−オン型加工安定剤を含有することによって、例えばＨＤポリエチレンをベースとする工業材料および成形品、例えば管およびそれらの工業変形物（継手）を、より高い生産量でより少ない廃棄物を伴って製造することが可能である。ベンゾフラノ−２−オン型安定剤の他の利点は、それらが他の安定剤と組み合わされたとき、大変少量で使用され得ることである。これは慣用の安定剤混合物を超えて酸化防止剤の全濃度の減少につながる。従ってポリオレフィンにおけるベンゾフラノ−２−オン型安定剤の低濃度の使用は、約３分の１への安定剤の全濃度の減少を可能にし、それは同時に経済的な利点を生み出す。
【０１１７】
成分（ｂ）および所望のさらなる添加剤のポリオレフィンへの混入は、既知の方法によって、例えば成形等の前または後に溶解または拡散された安定剤混合物をポリオレフィンに適用することによって、引き続く溶媒の蒸発を伴ってまたは伴わずに行われる。成分（ｂ）および所望のさらなる添加剤の安定剤混合物はまた、安定化されるポリオレフィンに、これらの成分を例えば２．５ないし２５重量％の濃度で含有するマスターバッチの形態で添加されることもできる。
【０１１８】
成分（ｂ）および所望のさらなる添加剤はまた、重合の前もしくは間または架橋の前に添加されることもできる。
成分（ｂ）および所望のさらなる添加剤は、安定化されるポリオレフィンに純粋な形態でまたはワックス、油もしくはポリマー中にカプセル化されて混入されることができる。
【０１１９】
成分（ｂ）および所望のさらなる添加剤はまた、安定化されるポリオレフィンに噴霧されることもできる。他の添加剤（例えば上述において示された慣用の添加剤）またはそれらの融解物は、安定化されるポリオレフィンにこれらの添加剤と共に噴霧されることができるように希釈することができる。重合触媒の不活性化の間の噴霧による添加は特に有利であり、例えば不活性化のために使用される蒸気を使用して噴霧を行うことが可能である。
【０１２０】
球状重合ポリオレフィンの場合、例えば成分（ｂ）を、所望に他の添加剤と共に噴霧によって適用することが有利であり得る。
この方法において安定化されたポリオレフィンは、広範囲の形態、特に厚く層形成されたポリオレフィン成形品であって抽出媒体との永続的な接触にあるもの、例えば液体または気体のための管、フィルム、ジオメンブラン（ｇｅｏｍｅｍｂｒａｎｅ）、フィラメント、異形材またはタンクにおいて使用され得る。
好ましい厚く層形成されたポリオレフィン成形品は１ないし５０ｍｍ、特に１ないし３０ｍｍ、例えば２ないし１０ｍｍの層厚を有する。
【０１２１】
本発明はまた、抽出媒体との永続的な接触にあるポリオレフィンを安定化するための方法であって、これらのポリオレフィンに少なくとも１種の成分（ｂ）を混入または適用することからなる方法にも関する。
抽出媒体との永続的な接触にあるポリオレフィンを安定化するための好ましい方法は、ポリオレフィンが１ないし５０ｍｍ、特に１ないし３０ｍｍ、例えば２ないし１０ｍｍの層厚を有する厚く層形成されたポリオレフィン成形品である方法である。
抽出媒体との永続的な接触にある厚く層形成されたポリオレフィン成形品を安定化するための特に興味深い方法はまた、厚く層形成されたポリオレフィン成形品が管またはジオメンブランである方法でもある。
【０１２２】
ジオメンブランは、例えば廃棄物において使用され、また３００年までの耐久性を有さなければならないフィルムであると理解される。
抽出媒体は、例えば液体または気体の無機または有機物質を意味する。
気体無機物質は、例えば酸素、窒素、窒素酸化物であって例えばＮＯ、笑気もしくはＮＯ2 、硫黄酸化物であって例えば二酸化硫黄、ハロゲンであって例えばフッ素もしくは塩素、ブレンステッド酸であって例えばフッ化水素溶液、塩酸、臭化水素溶液、ヨウ化水素溶液もしくはシアン化水素酸または塩基であって例えばアンモニアである。
気体有機物質は、例えば炭素原子数１ないし４のアルカンであって例えばメタン、エタン、プロパンもしくはブタン、一酸化炭素、二酸化炭素またはホスゲンである。
【０１２３】
液体無機物質は、例えば水、塩素化飲料水もしくは塩水溶液であって例えば塩化ナトリウムの溶液（ブライン）もしくは硫酸ナトリウム溶液、臭素、酸性ハライドであって例えば四塩化チタン、塩化チオニル、塩化ニトロシルもしくは塩化トリメチルシリル、アルカリ液であって例えば水酸化ナトリウム水溶液（ＮａＯＨ）、苛性カリ水溶液（ＫＯＨ）、アンモニア水溶液、炭酸水素ナトリウム水溶液もしくはソーダ水溶液である。
液体有機材料は、例えば有機溶媒または液体有機試薬である。
【０１２４】
有機溶媒は、例えば脂肪族炭化水素であって例えばペンタン、ヘキサン、ヘプタン、オクタン、ナフサ、ノナンもしくはデカン、アルコールであって例えばメタノール、エタノール、イソプロパノール、ブタノール、ペンタノール、アミルアルコール、シクロヘキサノール、ペンタエリトリトール、エチレングリコール、エチレンジグリコール、メチルセロソルブ、ポリエチレングリコールもしくはグリセロール、ケトンであって例えばアセトン、ジエチルケトン、メチルエチルケトン、ジフェニルエーテルもしくはシクロヘキサノン、エーテルであって例えばジエチルエーテル、ジブチルエーテル、テトラヒドロフランもしくはジオキサン、芳香族炭化水素であって例えばベンゼン、トルエンもしくはキシレン、ヘテロ環式溶媒であって例えばフラン、ピリジン、２，６−ルチジンもしくはチオフェン、双極子非プロトン性溶媒であって例えばジメチルホルムアミド、ジエチルアセトアミドもしくはアセトニトリルまたは界面活性剤である。
【０１２５】
本発明に従う抽出媒体はまた、上述の表に従う液体または気体の無機および有機物質の混合物および溶液、特に水性混合物、乳濁液または溶液でもある。
特に興味深い抽出媒体は、その使用が化学工業または廃棄物において重要であるものである。
従って、本発明の好ましい態様は、抽出媒体との永続的な接触にあるポリオレフィンの安定性を改良するためのベンゾフラノ−２−オン型化合物の使用に関する。
【０１２６】
【発明の実施の形態】
以下の実施例は発明をより詳細に説明する。部および百分率は重量部および重量百分率である。
実施例１  水との永続的な接触にあるポリエチレンの安定化
カルシウムステアレート０．１重量％および表に列挙した安定剤を、反応器から直接取り出したポリエチレンポリマー（ＨｏｓｔａｌｅｎｅR   ＣＲＰ  １００、ＰＥ−ＨＤ）に乾燥添加し、そしてその中にＰａｐｐｅｎｍａｉｅｒ  ｍｉｘｅｒ  （ｔｙｐｅ  ２０）において２分以内に混入する。
Ｓｃｈｗａｂｅｎｔｈａｎの押出機において、安定化されたポリエチレンを均質化しそして顆粒に加工する。水中での抽出試験のために、２００ｍｍ×１５０ｍｍ×２ｍｍの試験プレートを、テーブルプレスを使用して個々の配合（実施例１ａおよび１ｂ）の顆粒から圧締する。試験プレートの脱型を容易にするために、圧締プロセスは二つのアルミニウム箔の間で行う。
【０１２７】
安定剤抽出試験を脱イオン水を用いて行う。抽出容器の予備加熱をＨｅｒａｅｕｓ（Ｈａｎａｕ、Ｇｅｒｍａｎｙ）の空気循環炉において、１．５℃の最大温度偏差で行う。ガラス容器を水の沸点以下、例えば８０℃での抽出試験のために使用する。安定剤で水が過飽和することの危険のために、試験のために使用された液体の量はポリマー７０ｇ当り４００ｍｌで固定し、そして水を一定の間隔で、すなわち試料を取り出すときはいつでも未使用の水と置き換える。
【０１２８】
試験プレートに上述の試験条件を５０日間８０℃で受けさせる。抽出試験の終了の際、試験プレートの残余の安定剤含有量および酸化誘導時間を決定する。
立体障害フェノール、ＩｒｇａｎｏｘR １０１０の残余の含有量は、オートサンプラーおよびＳｐｅｃｔｒａ  ２００  ｔｙｐｅのＵＶ／ＶＩＳ検出器を装備したＳｐｅｃｔｒａ  Ｐｈｙｓｉｃｓ  ＳＰ  ８８００  ｔｙｐｅのＨＰＬＣ装置における内部標準を使用して決定した。クロマトグラフィーを、Ｎｕｃｌｅｏｓｉｌ  Ｃ  １８５μｍで満たされたＨｙｐｅｒｃｈｒｏｍｅ  １２５×４．６ｍｍ  ｔｙｐｅカラムを使用して室温で行った。注入体積は１．５ｍｌ／分の流速で１４μｌである。ＵＶ検出は２７０ｎｍで行った。
【０１２９】
ＴＡ  Ｉｎｓｔｒｕｍｅｎｔｓ  （Ａｌｚｅｎａｕ、Ｇｅｒｍａｎｙ）の”ＤｕＰｏｎｔ−Ｉｎｓｔｒｕｍｅｎｔ  ９１０  Ｄｉｆｆｅｒｅｎｔｉａｌ  Ｓｃａｎｎｉｎｇ  Ｃａｌｏｒｉｍｅｔｅｒ”を使用して、そして５ないし１０ｍｇの量の試料を採取して決定した酸化誘導時間は、一定の熱応力（１９０℃／分）でポリエチレン試料の完全な崩壊の開始までの時間（分）を表す。酸化誘導時間がより長くなるにつれ、ポリエチレンはより良く安定化され、そしてポリエチレンは永続的な接触にある抽出水に対してより安定になる。
【０１３０】
結果は、抽出媒体との永続的な接触にあるポリオレフィンの安定性が、それらが安定剤としてベンゾフラノ−２−オン型化合物を含有する場合、改良されることを表している。結果を表１に編集する。
0003870387.tif 000050
a)比較例
b)本発明の実施例
c)ＩｒｇａｎｏｘR   １０１０  （Ｃｉｂａ  Ｓｐｅｚｉａｌｉｔａｔｅｎｃｈｅｍｉｅ  ＡＧ）は、３−（３，５−ジ−第三ブチル−４−ヒドロキシフェニル）プロピオン酸のペンタエリトリトールエステル（式（３）で表される化合物）を表す。
d)ＩｒｇａｆｏｓR   １６８  （Ｃｉｂａ  Ｓｐｅｚｉａｌｉｔａｔｅｎｃｈｅｍｉｅ  ＡＧ）は、トリス（２，４−ジ−第三ブチルフェニル）ホスフィットを表す。
e)化合物（１０１）は約８５重量部の式Ｖａで表される化合物と、および約１５重量部の式Ｖｂで表される化合物の混合物を表す。